(57)【特許請求の範囲】
【請求項１】
鉄アルミニド合金の粉末と結合剤との混合物を固めることにより密でない連続金属シートを形成し、
密でない金属シートを低温圧延して密度を高め且つその厚さを減ずることにより連続低温圧延シートを形成し、そして
低温圧延シートを熱処理することにより低温圧延シートを焼きなます
段階を含む、粉末冶金技術により鉄アルミニド合金の連続金属シートを製造する方法。
【請求項２】
固め段階が粉末および結合剤の混合物をテープ鋳造して少なくとも３０％の多孔度を有する密でない金属シートを形成することを含む、請求項１の方法。
【請求項３】
固め段階が粉末および結合剤の混合物をロール成形して少なくとも３０％の多孔度を有する密でない金属シートを形成することを含む、請求項１の方法。
【請求項４】
密でない金属シートを密でない金属シートから揮発性成分を除去するのに充分な温度で加熱する段階をさらに含む、請求項１の方法。
【請求項５】
低温圧延シートの炭素含有量を減ずる段階をさらに含む、請求項１の方法。
【請求項６】
鉄アルミニド合金が、重量％で、４.０−３２.０％のＡｌおよび<１％のＣｒを有する鉄アルミニドを含む、請求項１の方法。
【請求項７】
鉄アルミニドがオーステナイトを含まないフェライトのミクロ構造を有する、請求項６の方法。
【請求項８】
焼きなまし段階後に低温圧延しそして低温圧延シートを焼きなます段階をさらに含む、請求項１の方法。
【請求項９】
低温圧延シートを焼きなまし段階後に電気抵抗加熱部品に成形する段階をさらに含む、請求項１の方法。
【請求項１０】
低温圧延段階前に密でない金属シートを少なくとも部分的に焼結する段階をさらに含む、請求項１の方法。
【請求項１１】
鉄アルミニド合金がＦｅ３Ａｌ、Ｆｅ２Ａｌ５、ＦｅＡｌ３、ＦｅＡｌ、ＦｅＡｌＣ、Ｆｅ３ＡｌＣまたはそれらの混合物を含む、請求項１の方法。
【請求項１２】
低温圧延段階が低温圧延シート中の多孔度を５０％以上から１０％未満まで減ずる、請求項１の方法。
【請求項１３】
焼きなまし段階が低温圧延シートを真空炉の中で少なくとも１２００℃の温度に、完全に密な低温圧延シートを得るのに充分な時間にわたり、加熱することを含む、請求項１の方法。
【請求項１４】
最終的低温圧延段階並びにその後の再結晶化焼きなまし熱処理段階および応力除去熱処理段階をさらに含む、請求項１の方法。
【請求項１５】
粉末が水、気体または重合体噴霧粉末を含みそして方法が粉末をふるい分けしそして固め段階前に粉末を結合剤と配合する段階を含み、結合剤が固め段階中に粉末の個別粒子の機械的なからみ合いを与える、請求項１の方法。
【請求項１６】
焼きなまし段階が１１００−１２００℃の温度において真空または不活性雰囲気の中で行われる、請求項１の方法。
【請求項１７】
最終的低温圧延段階並びにその後の再結晶化焼きなまし熱処理段階および応力除去熱処理段階をさらに含み、再結晶化焼きなましおよび応力除去焼きなましが鉄アルミニド合金がＢ２規則相である温度において行われる、請求項１の方法。
【請求項１８】
粉末が１０−２００μｍの平均粒子寸法を有する、請求項１の方法。
【請求項１９】
鉄アルミニド合金が、重量％で、<３２％のＡｌ、<２％のＭｏ、<１％のＺｒ、<２％のＳｉ、<３０％のＮｉ、<１０％のＣｒ、<０.３％のＣ、<０.５％のＹ、<０.１％のＢ、<１％のＮｂおよび<１％のＴａを有する鉄アルミニドを含む、請求項１の方法。
【請求項２０】
鉄アルミニド合金が、重量％で、２０−３２％のＡｌ、０.３−０.５％のＭｏ、０.０５−０.３％のＺｒ、０.０１−０.５％のＣ、<０.１％のＢ、<１％の酸化物粒子、残りのＦｅからなる鉄アルミニドを含む、請求項１の方法。
【請求項２１】
鉄アルミニド合金が鉄アルミニドを含みそして焼きなまし段階が約１０−３０μｍの平均粒子寸法を与える、請求項１の方法。
【請求項２２】
低温圧延がシートと直接接触する炭化物圧延表面を有するローラーを用いて行われる、請求項１の方法。
【請求項２３】
鉄アルミニド合金を高温加工せずにシートが製造される、請求項１の方法。
【請求項２４】
粉末が気体噴霧粉末からなる、請求項３の方法。
【請求項２５】
粉末が水または重合体噴霧粉末からなる、請求項４の方法。
【請求項２６】
粉末が気体、水または重合体噴霧粉末からなる、請求項１の方法。
【請求項２７】
低温圧延シートが１回だけの低温圧延段階を受ける、請求項１の方法。
【発明の詳細な説明】
【０００１】
政府権利の言及
米国政府は、米国エネルギー省とロックヒード・マーチン・エネルギー・リサーチ・コーポレーション・インコーポレーテッド(Lockheed Martin Energy Research Corporation, Inc.)との間の契約番号DE-AC05-840R21400に従い、本発明において権利を有する。
【０００２】
発明の分野
本発明は一般的には、シートの形態の例えばアルミニド類の如き金属間合金組成物およびそのような材料の製造用の粉末冶金技術に関する。
【０００３】
発明の背景
アルミニウムを含有する鉄をベースにした合金は規則化されたおよび規則化されない体心結晶構造を有することができる。例えば、金属間合金組成物を有する鉄アルミニド合金は鉄およびアルミニウムを例えばＦｅ３Ａｌ、ＦｅＡｌ、ＦｅＡｌ２、ＦｅＡｌ３、およびＦｅ２Ａｌ５のように種々の原子割合で含有する。体心立方体の規則化された結晶構造を有するＦｅ３Ａｌ金属間鉄アルミニド類は米国特許第５,３２０,８０２号、第５,１５８,７４４号、第５,０２４,１０９号、および第４,９６１,９０３号に開示されている。そのような規則化された結晶構造は一般的に２５−４０原子％のＡｌ並びに合金用添加物、例えばＺｒ、Ｂ、Ｍｏ、Ｃ、Ｃｒ、Ｖ、Ｎｂ、ＳｉおよびＹを含有する。
規則化されない体心結晶構造を有する鉄アルミニド合金は米国特許第５,２３８,６４５号に開示されており、そこでは合金は、重量％で、８−９.５Ａｌ、<７Ｃｒ、<４Ｍｏ、<０.０５Ｃ、<０.５Ｚｒおよび<０.１Ｙ、好ましくは
４.５−５.５Ｃｒ、１.８−２.２Ｍｏ、０.０２−０.０３２Ｃおよび０.１５−０.２５Ｚｒ、を含む。それぞれ、８.４６、１２.０４および１５.９０重量％のＡｌを有する３つの二元合金を除いて、‘６４５特許に開示されている具体的な合金組成物の全ては最少５重量％のＣｒを含む。さらに、‘６４５特許は合金用元素は強さ、室温延性、高温酸化耐性、水性腐食耐性およびくぼみ耐性を改良することに言及している。‘６４５特許は電気抵抗加熱部品に関しておらず、しかも例えば熱疲れ耐性、電気抵抗または高温垂れ下がり耐性の如き性質を与えない。
３−１８重量％のＡｌ、０.０５−０.５重量％のＺｒ、０.０１−０.１重量％のＢ並びに任意のＣｒ、ＴｉおよびＭｏを含有する鉄をベースにした合金は米国特許第３,０２６,１９７号およびカナダ特許第６４８,１４０号に開示されている。ＺｒおよびＢは粒子細分化を与えると述べられ、好ましいＡｌ含有量は１０−１８重量％でありそして合金は酸化耐性および加工性を有すると開示されている。しかしながら、‘６４５特許と同様に‘１９７特許およびカナダ特許も電気抵抗加熱部品に関しておらず、しかも例えば熱疲れ耐性、電気抵抗または高温垂れ下がり耐性の如き性質を与えない。
【０００４】
米国特許第３,６７６,１０９号は３−１０重量％のＡｌ、４−８重量％のＣｒ、約０.５重量％のＣｕ、０.０５重量％より少ないＣ、０.５−２重量％のＴｉおよび任意のＭｎおよびＢを含有する鉄をベースとした合金を開示している。‘１０９特許は、Ｃｕが錆汚点生成耐性を改良し、Ｃｒが脆さを回避しそしてＴｉが沈殿硬化を与えることを開示している。‘１０９特許は、合金が化学処理装置に有用であることに言及している。‘１０９特許に開示された具体的な例の全ては０.５重量％のＣｕおよび少なくとも１重量％のＣｒを含み、好ましい合金は少なくとも９重量％のＡｌおよびＣｒの合計、少なくとも最少６重量％のＣｒまたはＡｌ、および６重量％より少ないＡｌとＣｒ含有量の間の差を含む。しかしながら、‘６４５特許と同様に‘１０９特許も電気抵抗加熱部品に関しておらず、しかも例えば熱疲れ耐性、電気抵抗または高温垂れ下がり耐性の如き性質を与えない。
【０００５】
電気抵抗加熱部品としての使用のための鉄をベースとしたアルミニウム含有合金は米国特許第１,５５０,５０８号、第１,９９０,６５０号および第２,７６８,９１５号並びにカナダ特許第６４８,１４１号に開示されている。‘５０８特許に開示されている合金は２０重量％のＡｌ、１０重量％のＭｎ、１２−１５重量％のＡｌ、６−８重量％のＭｎ、または１２−１６重量％のＡｌ、２−１０重量％のＣｒを含む。‘５０８特許に開示された具体的な例の全ては少なくとも６重量％のＣｒおよび少なくとも１０重量％のＡｌを含む。‘６５０特許に開示されている合金は１６−２０重量％のＡｌ、５−１０重量％のＣｒ、<０.０５重量％のＣ、<０.２５重量％のＳｉ、０.１−０.５重量％のＴｉ、<１.５重量％のＭｏおよび０.４−１.５重量％のＭｎを含み、そして唯一の具体的な例は１７.５重量％のＡｌ、８.５重量％のＣｒ、０.４４重量％のＭｎ、０.３６重量％のＴｉ、０.０２重量％のＣおよび０.１３重量％のＳｉを含む。‘９１５特許に開示されている合金は１０−１８重量％のＡｌ、１−５重量％のＭｏ、Ｔｉ、Ｔａ、Ｖ、Ｃｂ、Ｃｒ、Ｎｉ、ＢおよびＷを含み、そして唯一の具体的な例は１６重量％のＡｌおよび３重量％のＭｏを含む。カナダ特許に開示されている合金は６−１１重量％のＡｌ、３−１０重量％のＣｒ、<４重量％のＭｎ、<１重量％のＳｉ、<０.４重量％のＴｉ、<０.５重量％のＣ、０.２−０.５重量％のＺｒおよび０.０５−０.１重量％のＢを含み、そして唯一の具体的な例は少なくとも５重量％のＣｒを含む。
【０００６】
種々の材料の耐性加熱器は米国特許第５,２４９,５８６号並びに米国特許出願番号０７／９４３,５０４、０８／１１８,６６５、０８／１０５,３４６および０８／２２４,８４８に開示されている。
米国特許第４,３３４,９２３号は、<０.０５％のＣ、０.１−２％のＳｉ、２−８％のＡｌ、０.０２−１％のＹ、<０.００９％のＰ、<０.００６％のＳおよび<０.００９％のＯを含有する接触転化器用に有用な低温圧延可能な耐酸化性の鉄をベースとした合金を開示している。
米国特許第４,６８４,５０５号は、１０−２２％のＡｌ、２−１２％のＴｉ、２−１２％のＭｏ、０.１−１.２％のＨｆ、<１.５％のＳｉ、<０.３％のＣ、<０.２％のＢ、<１.０％のＴａ、<０.５％のＷ、<０.５％のＶ、<０.５％のＭｎ、<０.３％のＣｏ、<０.３％のＮｂ、および<０.２％のＬａを含有する耐熱性の鉄をベースとした合金を開示している。‘５０５特許は１６％のＡｌ、０.５％のＨｆ、４％のＭｏ、３％のＳｉ、４％のＴｉおよび０.２％のＣを有する具体的な合金を開示している。
【０００７】
日本特許出願公開番号５３−１１９７２１は、良好な加工性を有しそして１.５−１７％のＡｌ、０.２−１５％のＣｒ並びに<４％のＳｉ、<８％のＭｏ、<８％のＷ、<８％のＴｉ、<８％のＧｅ、<８％のＣｕ、<８％のＶ、<８％のＭｎ、<８％のＮｂ、<８％のＴａ、<８％のＮｉ、<８％のＣｏ、<３％のＳｎ、<３％のＳｂ、<３％のＢｅ、<３％のＨｆ、<３％のＺｒ、<０.５％のＰｂ、および<３％の希土類元素の合計０.０１−８％の任意の添加剤を含有する耐磨耗性の高磁気透過性合金を開示している。１６％のＡｌで残りが鉄である合金以外は、日本‘７２１の具体的な例のすべては少なくとも１％のＣｒを含み、そして５％のＡｌ、３％のＣｒ、残りがＦｅである合金以外は、日本‘７２１の残りの側は>１０％のＡｌを含む。
【０００８】
1990 publication in Advances in Powder Metallurgy, Vol. 2, by J.R. Knibloe et al.,  entitled “Microstructure And Mechanical Properties of P/M Fe３Al Alloys”, pp. 219-231は、不活性気体噴霧器を使用することにより2および5％のCrを含有するＦｅ３Ａｌを製造するための粉末冶金方法を開示している。この文献は、Ｆｅ３Ａｌ合金が低温においてＤＯ３構造を有しそして約５５０℃より上でＢ２構造に転換することを説明している。シートを製造するためには、粉末を加工しやすい鋼缶の中に缶詰めにし、真空にしそして１０００℃において９：１の面積減少比になるように高温押し出しする。鋼缶から除去した後に、合金押し出し物を１０００℃において０.３４０インチの厚さに鋳造し、８００℃において圧延して約０.１０インチの厚さのシートにしそして６５０℃において最終的に０.０３０インチに仕上げ圧延した。この文献によると、噴霧された粉末は一般的に球形でありそして密な押し出し物を与えそしてＢ２構造体の量を最大にすることにより約２０％の室温延性が得られた。
1991 publication in Mat. Res. Soc. Symp. Proc., Vol. 213, by V.K. Sikka entitled “Powder Processing of Fe３Al-Based Iron-Aluminide Alloys,” pp. 901-906 は、シート状に製作された２および５％のＣｒを含有するＦｅ３Ａｌをベースとした鉄−アルミニド粉末を製造する方法を開示している。この文献は窒素−気体噴霧およびアルゴン−気体噴霧により粉末が製造されることに言及している。窒素−気体噴霧粉末は低水準の酸素（１３０ｐｐｍ）および窒素（３０ｐｐｍ）を有する。シートを製造するために、粉末を加工しやすい鋼缶の中に缶詰めにしそして１０００℃において９：１の面積減少比になるように高温押し出しする。押し出された窒素−気体噴霧粉末は３０μｍの粒子寸法を有していた。鋼缶を除去しそして棒を１０００℃において５０％鋳造し、８５０℃において５０％圧延しそして６５０℃において最終的に５０％仕上げ圧延して０.７６ｍｍのシートにした。
【０００９】
V.K. Sikka et al., entitled “Powder Production, Processing, and Properties of Fe３Al”, pp. 1-11, presented at the 1990 Powder Metallurgy Conference Exhibition in Pittsburgh, PAによる論文は、構成金属を保護雰囲気下で溶融し、金属を計量ノズルの中に通しそして溶融流と窒素噴霧気体との衝突により溶融物を崩壊させることによるＦｅ３Ａｌ粉末の製造方法を開示している。粉末は低い酸素（１３０ｐｐｍ）および窒素（３０ｐｐｍ）を有しそして球形である。７６ｍｍの加工しやすい鋼缶に粉末を充填し、缶を真空にし、１０００℃に１1/2時間加熱しそして缶を２５ｍｍダイを通して９：１減少のために押し出すことにより、押し出し棒を製造した。押し出し棒の粒子寸法は２０μｍであった。缶を除去し、１０００℃において５０％鋳造し、８５０℃において５０％圧延しそして６５０℃において５０％仕上げ圧延することにより、０.７６ｍｍの厚さのシートを製造した。
酸化物分散で強化された鉄をベースとした合金粉末が米国特許第４,３９１,６３４号および第５,０３２,１９０号に開示されている。‘６３４特許は、１０−４０％のＣｒ、１−１０％のＡｌおよび<１０％の酸化物分散質を含有するＴｉを含まない合金を開示している。‘１９０特許は、７５％のＦｅ、２０％のＣｒ、４.５％のＡｌ、０.５％のＴｉおよび０.５％のＹ２Ｏ３を有する合金ＭＡ９５６からのシートの製造方法を開示している。
【００１０】
A. LeFort et al., entitled “Mechanical Behavior of FeAl４０ Intermetallic Alloys” presented at the Proceedings of International Symposium on Intermetallic Compounds - Structure and Mechanical Properties (JIMIS-6), pp. 579-583, held in Sendai, Japan on June 17-20, 1991による文献は、硼素、ジルコニウム、クロムおよびセリウムを添加したＦｅＡｌ合金（２５重量％のＡｌ）の種々の性質を開示している。合金は真空鋳造および１１００℃における押し出しにより製造されるかまたは１０００℃および１１００℃における圧縮により製造される。この論文は、酸化および硫化条件下でのＦｅＡｌ化合物の優れた耐性は高いＡｌ含有量およびＢ２規則構造の安定性によることを説明している。
D. Pocci et al, entitled “Production and Properties of CSM FeAl Intermetallic Alloys” presented at the Minerals, Metals and Materials Society Conference (1994 TMS Conference) on “Processing, Properties and Applications of Iron Aluminides”, pp. 19-30, held in San Fransisco, California on February 27 - March 3, 1994による論文は、例えば鋳造および押し出し、粉末の気体噴霧および押し出し並びに粉末の機械的合金化および押し出しの如き種々の技術により加工されたＦｅ４０Ａｌ金属間化合物の種々の性質、並びに機械的合金化を使用して微細な酸化物分散で材料を強化したことを開示している。論文は、Ｂ２規則結晶構造、２３−２５重量％（原子％で約４０）の範囲のＡｌ含有量並びにＺｒ、Ｃｒ、Ｃｅ、Ｃ、ＢおよびＹ２Ｏ３の合金添加剤を有するＦｅＡｌ合金が製造されたことを開示している。論文は、材料が腐食環境における高温での構造材料候補でありそして熱エンジン、ジェットエンジンのコンプレッサー段階、石炭気化プラントおよび石油産業における用途が見出されるであろうと言及している。
J.H. Schneibel entitled “Selected Properties of Iron Aluminides”, pp. 329-341, presented at the 1994 TMS Conferenceによる文献は鉄アルミニド類の性質を開示している。この論文は種々のＦｅＡｌ組成物の例えば溶融温度、電気抵抗、熱伝導性、熱膨張および機械的性質の如き性質を報告している。
【００１１】
J. Baker entitled “Flow and Fracture of FeAl”, pp. 101-115, presnted at the 1994 TMS Conferenceによる文献は、Ｂ２化合物ＦｅＡｌの流動性および破壊性の概観を開示している。この論文は、予備的熱処理がＦｅＡｌの機械的性質に強く影響すること並びに高温焼きなまし後のより高い冷却速度がより高い室温降伏強さおよび硬度を与えるが過剰の空間のために比較的低い延性を与えることに言及している。そのような空間に関すると、論文は溶質原子の存在が保有された空間の影響を緩和する傾向があり、そして長期焼きなましを使用して過剰の空間を除去できることを示している。
D.J. Alexander entitled “Impact Behavior of FeAl Alloy FA-350”, pp. 193-202, presented at the 1994 TMC Conference による文献は鉄アルミニド合金ＦＡ−３５０の衝撃および引っ張り性質を開示している。ＦＡ−３５０合金は、原子％で、３５.８％のＡｌ、０.２％のＭｏ、０.０５％のＺｒおよび０.１３％のＣを含む。
C.H. Kong entitled “The Effect of Ternary Additions on the Vacancy Hardening and Defect Structure of FeAl”, pp. 231-239, presented at the 1994 TMS Conferenceによる文献は、ＦｅＡｌ合金に対する三元合金化添加剤の影響を開示している。この論文は、Ｂ２構造化合物ＦｅＡｌが室温延性および許容できないほど低い５００℃以上の高温強さを示すことに言及している。論文は、室温脆さは高濃度の空間の保有およびその後の高温熱処理により引き起こされることに言及している。論文は、例えばＣｕ、Ｎｉ、Ｃｏ、Ｍｎ、Ｃｒ、ＶおよびＴｉの如き種々の三元合金用添加剤並びに高温焼きなましおよびその後の低温空間−緩和熱処理の影響を論じている。
D.J. Gaydosh et al., entitled “Microstructure and Tensile Properties of Fe-40 At. Pct. Al Alloys with C, Zr, Hf and B Additions” in the September 1989 Met. Trans A, Vol. 20A, pp. 1701-1714による文献は、粉末が予備合金用添加剤としてＣ、ＺｒおよびＨｆを含むかまたはＢが予め製造された鉄−アルミニウム粉末に加えられているような気体−噴霧粉末の高温押し出しを開示している。
C.G. McKamey et al., entitled “A review of recent developments in Fe３Al-based Allyos” in the August 1991 J. of Mater. Res., Vol. 6, No. 8, pp. 1779-1805による文献は、不活性気体噴霧により鉄−アルミニド粉末を得てそして合金粉末を混合することによりＦｅ３Ａｌをベースとする三元合金粉末を調製して所望の合金化合物を作成し、高温押し出しにより固めるための技術、すなわち窒素−またはアルゴン−気体噴霧によるＦｅ３Ａｌをベースとした粉末の製造および１０００℃における<９：１の面積減少までの押し出しによる全密度への固めを開示している。
【００１２】
米国特許第４,９１７,８５８号、第５,２６９,８３０号、および第５,４５５,００１号は（１）配合された粉末をグリーン箔に圧延し、箔を焼結しそして圧縮して全密度にし、（２）鉄アルミニドを製造するためのＦｅおよびＡｌ粉末を反応性焼結することにより、または電気メッキによりＮｉ−Ｂ−ＡｌおよびＮｉ−Ｂ−Ｎｉ複合粉末を製造し、粉末を管の中で缶状にし、缶状にされた粉末を熱処理し、管−缶状にされた粉末を低温圧延しそして低温圧延された粉末を熱処理して金属間化合物を得ることによる、金属間組成物の製造のための粉末冶金技術を開示している。米国特許第５,４８４,５６８号は、燃焼波が反応物を所望する生成物に転化させるような微発熱合成により加熱部品を製造するための粉末冶金技術を開示している。この方法では、充填剤材料、反応系および可塑剤がスラリーにされそして塑性押し出し、滑り鋳造またはコーティングにより成形され、その後に発火により成形品を燃焼する。米国特許第５,４８９,４１１号は、コイル可能な片をプラズマ噴霧し、片を熱処理して残存応力を緩和し、２つのそのような片の粗い側面を一緒に置きそして片を一緒に圧力結合ロールの間で絞り、その後に溶液焼きなましをし、低温圧延しそして中間的焼きなましをすることによるチタンアルミニド箔を製造するための粉末冶金技術を開示している。
米国特許第４,３８５,９２９号は、金属の溶融流を非−極性溶媒、例えば鉱油、動物性または植物性油、と接触させる噴霧技術により低酸素含有量の不規則的に成形された鋼粉末を製造する方法を開示している。
米国特許第３,１４４,３３０号は、元素粉末、予備合金化粉末またはそれらの混合物を片に高温圧延および低温圧延することによる電気抵抗性の鉄−アルミニウム合金を製造するための粉末冶金技術を開示している。米国特許第２,８８９,２２４号は、カルボニルニッケル粉末またはカルボニル鉄粉末から低温圧延および粉末の焼きなましによりシートを製造するための技術を開示している。
【００１３】
前記の事項に基づき、例えば鉄アルミニド類の如き金属間組成物を製造するための経済的な技術に対する要望が当該技術において存在する。これまでに例えば缶状にされたＦｅＡｌ粉末／鋳造金属の押し出しまたは積層ＦｅＡｌ粉末／鋳造金属の高温圧延の如き高温加工段階を必要とするようなアルミニウム濃度において所望する耐性を示す例えば鉄アルミニド類の如き金属間合金組成物から耐性加熱部品を製造するための経済的な技術に対する要望も当該技術において存在する。例えば、鉄−アルミニド類を製造する従来の粉末冶金技術は鉄およびアルミニウムの溶融並びに鉄−アルミニド粉末を製造するための溶融物の不活性気体噴霧、粉末の缶状化および缶状化材料の高温における加工を包含する。粉末を缶状にする必要がなく且つ鉄−アルミニドシート製品を製造するために鉄およびアルミニウムをいずれかの高温加工段階にかける必要がない粉末冶金技術により鉄−アルミニドを製造できることが望ましい。
【００１４】
発明の要旨
本発明は、粉末冶金技術により鉄アルミニド合金組成物を有する金属シートを製造する方法を提供する。この方法は、鉄アルミニド合金組成物を有する予備合金化粉末と結合剤との混合物を固めることにより密でない金属シートを形成し、密でない金属シートを低温圧延して密度を高め且つその厚さを減ずることにより低温圧延シートを形成し、そして低温圧延シートを熱処理することを含む。
【００１５】
好ましい態様によると、金属間合金は鉄アルミニド合金である。鉄アルミニドは、重量％で、４.０−３２.０％のＡｌを含みそしてオーステナイトを含まないフェライトミクロ構造を有する。金属間合金はＦｅ３Ａｌ、Ｆｅ２Ａｌ５、ＦｅＡｌ３、ＦｅＡｌ、ＦｅＡｌＣ、Ｆｅ３ＡｌＣまたはそれらの合金を含むことができる。鉄アルミニドは、重量％で、<２％のＭｏ、<１％のＺｒ、<２％のＳｉ、<３０％のＮｉ、<１０％のＣｒ、<０.５％のＣ、<０.５％のＹ、<０.１％のＢ、<１％のＮｂおよび<１％のＴａを有する。例えば、鉄アルミニドは、重量％で、２０−３２％のＡｌ、０.３−０.５％のＭｏ、０.０５−０.３％のＺｒ、０.０１−０.５％のＣ、<１％のＡｌ２Ｏ３粒子、<１％のＹ２Ｏ３粒子、残りのＦｅから本質的になることができる。
【００１６】
方法は、種々の任意段階および／または特徴を含むことができる。例えば、固め段階は粉末および結合剤の混合物をテープ鋳造し、粉末および結合剤の混合物をロール成形するかまたは粉末を基質上に噴霧することを含むことができる。テープ鋳造またはロール成形の場合には、方法は密でない金属シートを密でない金属シートから揮発性成分を除去するのに充分な温度に加熱することを含むことができる。例えば、製品を揮発性成分の除去段階中に５００℃より低い温度に加熱することができる。
【００１７】
好ましい態様によると、方法は低温圧延シートを熱処理段階後に電気抵抗加熱部品に成形することを含み、電気抵抗加熱部品は１０ボルトまでの電圧および６アンペアまでを加熱部品に通す時に９００℃に１秒間未満加熱することができる。
一態様によると、密でない金属シートを低温圧延段階前に最初にまたは完全に焼結しそして低温圧延段階を低温圧延シートの中間的な焼きなましと共に繰り返すことができる。最終的な低温圧延段階後に応力緩和熱処理が行われる。粉末は気体または水または重合体噴霧粉末を含むことができそして方法はさらに粉末のふるい分けおよびロール成形またはテープ鋳造の場合には固め段階前の結合剤による粉末のコーティングを含むことができる。熱処理段階は１０００−１２００℃の温度において真空または不活性雰囲気の中で行うことができる。最終的な低温圧延段階では、シートを０.０１０インチ未満の厚さに減ずることができる。粉末は１０−２００μｍ、好ましくは３０−６０μｍ、の粒子寸法分布を有することができる。例えば、テープ鋳造用に使用される粉末は好ましくは３２５メッシュを通過し、そしてロール成形用に使用される粉末は４３−１５０μｍの粉末と少量（例えば５％）の<４３μｍ粉末との混合物を含むことが好ましい。
金属間合金の硬度のために、低温圧延をシートと直接接触する炭化物圧延表面を有するローラーを用いて行うことが有利である。シートは好ましくは金属間合金を高温加工せずに製造される。
【００１８】
好ましい態様の詳細な記述
本発明は金属間合金組成物を製造するための種々の粉末冶金技術を提供する。粉末は金属間化合物を製造するために反応合成により反応した元素状粉末であることができ、または金属間合金組成物を有する予備合金化粉末を以下の態様に従い使用することができる。
【００１９】
反応合成
第一の態様によると、本発明は例えばシート、棒、ワイヤーまたは他の所望する材料の形態の如き所望する形状で鉄−アルミニドを製造するための簡単で且つ経済的な粉末冶金方法を提供する。方法では、鉄およびアルミニウム粉末の混合物が製造され、混合物が製品に成形され、そして製品が鉄およびアルミニウム粉末を反応させそして鉄−アルミニドを製造するために加熱され、そして焼結されて全密度に達する。成形は低温において粉末を例えば金属缶の如き保護殻の中に収容せずに粉末を低温圧延することにより行うことができる。アルミニウム粉末は好ましくは合金化されていないアルミニウム粉末であるが、鉄粉末は純粋な鉄粉末または鉄合金粉末であることができる。さらに、混合物が製造される時に追加の合金用成分を鉄およびアルミニウム粉末と混合することもできる。
製品の成形前に、例えばパラフィンおよび／または焼結助剤の如き結合剤が好ましくは粉末混合物に加えられる。成形段階後に、製品を適当な温度に加熱して揮発性成分を除去することにより製品中の揮発性成分を除去することが望ましい。例えば、例えば酸素、炭素、水素および窒素の如き揮発性成分を除去するために、製品を５００−７００℃、好ましくは５５０−６５０℃、の範囲の温度に例えば1/2−２時間の如き適当な時間にわたり加熱することができる。製品を真空中または例えばアルゴン雰囲気の如き不活性気体雰囲気中で加熱することができ、そして加熱は好ましくは２００℃／分以下の速度である。この予備加熱段階中に、アルミニウムの一部が鉄と反応して例えばＦｅ３ＡｌまたはＦｅ２Ａｌ５またはＦｅＡｌ３の如き化合物を生成するかもしれず、そして少量のアルミニウムは鉄と反応してＦｅＡｌを生成するかもしれない。しかしながら、焼結段階中に鉄およびアルミニウムが反応して例えばＦｅＡｌの如き所望する鉄−アルミニドを生成する。
鉄およびアルミニウムを反応させて所望する鉄アルミニドを生成するためには、合成段階をアルミニウムの融点より上の温度において行うことができる。焼結は好ましくは１２５０−１３００℃の温度において1/2−２時間にわたり真空または不活性気体（例えば、Ａｒ）雰囲気中で行われる。焼結段階中に、遊離アルミニウムが溶融しそして鉄と反応して鉄−アルミニドを生成する。
焼結段階が焼結製品中にかなりの多孔度、例えば、２５−４０容量％の多孔度、を生成することができる。そのような多孔度を減ずるためには、焼結製品を高温または低温圧延してその厚さを減じそしてそれにより密度を高め且つ製品中の多孔性を除去することができる。高温圧延が行われる場合には、高温圧延は好ましくは不活性雰囲気中で行われるかまたは製品を例えば金属またはガラスコーティングの如き保護コーティングにより高温圧延段階中に保護することができる。製品を低温圧延にかける場合には、製品を保護環境中で圧延する必要はない。高温または低温圧延後に、製品を１０００−１２００℃の温度において真空または不活性気体雰囲気中で1/2−２時間にわたり焼きなますことができる。次に、製品を所望するならさらに加工および／または焼きなますことができる。
【００２０】
本発明に従う方法の例に従うと、２２−３２重量％のＡｌ（３８−４６原子％のＡｌ）を含有する鉄−アルミニドのシートを下記の通りにして製造する。最初に、アルミニウム粉末および鉄粉末の混合物を任意の合金用成分と共に製造し、結合剤を粉末混合物に加えそして圧延用成形物を製造するかまたは混合物を圧延装置に直接供給する。粉末混合物を低温圧延にかけて０.０２２−０.０３０インチの厚さを有するシートを製造する。圧延シートを次に<２００℃／分の速度で６００℃に加熱しそしてこの温度で真空またはＡｒ雰囲気中で１／２−２時間にわたり保って粉末混合物中の結合剤の揮発性成分を追い出す。引き続き、製品の温度を１２５０−１３００℃に真空またはアルゴン雰囲気中で高めそして製品を１／２−２時間にわたり焼結する。６００℃での加熱中に、アルミニウムの一部が鉄と反応してＦｅ３Ａｌ、Ｆｅ２Ａｌ５および／またはＦｅＡｌ３を生成し、少量だけのＦｅＡｌが製造される。１２５０−１３００℃における焼結段階中に、残存遊離アルミニウムが溶融しそして追加のＦｅＡｌを生成し、そしてＦｅ３Ａｌ、Ｆｅ２Ａｌ５およびＦｅＡｌ３化合物はＦｅＡｌに転化される。焼結が２５−４０％の多孔度を生ずる。多孔性を除去するために、焼結製品を０.００８インチの厚さとなるまで高温または低温圧延する。例えば、焼結シートを約０.０１２インチに低温圧延し、１０００−１２００℃において１／２−２時間にわたり真空またはアルゴン雰囲気中で焼きなまし、１０００−１２００℃において1/2−２時間にわたる中間的な焼きなましをしながら１回またはそれ以上の段階で約０.０１０インチに低温圧延し、約０.００８インチに低温圧延しそして再び１０００−１２００℃において１／２−２時間にわたり真空またはアルゴン雰囲気中で焼きなます。仕上げシートを次にさらに加工して電気抵抗加熱部品にすることができる。
粉末組成物をテープ鋳造方法によりテープまたはシートに成形することができる。例えば、粉末組成物の層を受器から材料のシート（例えば酢酸セルロースシート）上にシートをロールからほどかずに沈着させることができる。シート上の粉末層の厚さは粉末層の上表面と接触する１つまたはそれ以上のドクターブレードによりそれがシート上をドクターブレード（類）を越えて通る際に調節することができる。粉末組成物は好ましくは、靭性であるが柔軟なフィルムを形成し、粉末中に残渣を残さずに蒸発し、貯蔵中の周囲条件により影響を受けず、相対的に安価でありおよび／または安価であるが揮発性の且つ不燃性の有機溶媒中に可溶性である結合剤を含む。結合剤の選択は所望するテープ厚さ、鋳造表面および／または溶媒に依存するかもしれない。
少なくとも０.０１インチ厚さの厚い層をテープ鋳造するためには、１００重量部の粉末当たり、結合剤は３部のポリビニルブチリル（例えば、モンサント・カンパニー(Monsanto Co.)により販売されているブトヴァル(Butvar)タイプ１３−７６）を含むことができ、溶媒は３５部のトルエンを含むことができ、そして可塑剤は５.６部のポリエチレングリコールを含むことができる。０.０１インチ未満の薄い層をテープ鋳造するためには、結合剤は１５部の塩化−酢酸ビニル（例えば、ユニオン・カーバイド・コーポレーション(Union Carbide Corp.)により販売されているＶＹＮＳ、９０−１０塩化ビニル−酢酸ビニル共重合体）を含むことができ、溶媒は８５部のＭＥＫを含むことができ、そして可塑剤は１部のフタル酸ブチルベンジルを含むことができる。所望するなら、粉末テープ鋳造混合物は例えばフロキュレーション防止剤および／または湿潤剤の如き他の成分を含むこともできる。本発明に従うテープ鋳造に適する結合剤、溶媒、可塑剤、フロキュレーション防止剤および／または湿潤剤の組成は当業者には明らかであろう。
【００２１】
本発明に従う方法を使用して、少なくとも４重量％（ｗｔ％）のアルミニウムを含有しそしてＡｌ含有量により種々の構造を有する種々の鉄アルミニド合金、例えば、ＤＯ３構造を有するＦｅ３Ａｌ相またはＢ２構造を有するＦｅＡｌ相、を製造することができる。合金は好ましくはオーステナイトを含まないミクロ構造を有するフェライト系でありそしてモリブデン、チタン、炭素、希土類、例えばイットリウムまたはセリウム、硼素、クロムから選択される１種もしくはそれ以上の合金元素、酸化物、例えばＡｌ２Ｏ３またはＹ２Ｏ３、並びに粒子寸法および沈殿強化を調節する目的のために固溶体マトリックス内で炭化物相を形成するために炭素と共に使用可能な炭化物前駆体（例えばジルコニウム、ニオブおよび／またはタンタル）を含有してもよい。
ＦｅＡｌ相合金中のアルミニウム濃度は１４−３２重量％（公称）の範囲であることができ、そしてＦｅ−Ａｌ合金は降伏および極限引っ張り強さ、酸化および水性腐食性質に対する耐性を保有しながら、精錬または粉末冶金処理時に合金を適当な雰囲気中で約７００℃より高い（例えば、７００−１１００℃）選択された温度において焼きなましそして次に合金を炉冷却するか、空気冷却するかまたは油冷却することにより選択された室温延性を所望する水準で与えるように調節することができる。
Ｆｅ−Ａｌ合金の製造において使用される合金用成分の濃度はここでは公称重量で表示される。しかしながら、これらの合金中のアルミニウムの公称重量は本質的には合金中のアルミニウムの実際の重量の少なくとも約９７％に相当する。例えば、公称１８.４６重量％は実際には１８.２７重量％のアルミニウムを与えるかもしれず、それは公称濃度の約９９％である。
Ｆｅ−Ａｌ合金は例えば強さ、室温延性、酸化耐性、水性腐食耐性、くぼみ耐性、熱疲れ耐性、電気抵抗、高温垂れ下がりまたはクリープ耐性および重量増加耐性の如き性質を改良するために１種もしくはそれ以上の選択された合金用元素を用いて加工するかまたはそれと合金化することができる。種々の合金用添加剤および加工は図面、表１−６および以下の記述に示されている。
アルミニウムを含有する鉄をベースにした合金を電気抵抗加熱部品に製作することができる。しかしながら、ここに開示されている合金組成物は合金を酸化および腐食耐性を有するコーティングとして使用できる例えば熱噴霧用途におけるような他の目的のために使用することができる。また、合金を酸化および腐食耐性電極、炉成分、化学反応器、硫化耐性材料、化学工業における使用のための腐食耐性材料、石炭スラリーまたはコールタールを移送するパイプ、接触転化器用の基質材料、自動車エンジン用の排気パイプ、多孔性フィルターなどとして使用することもできる。
【００２２】
本発明の一面によると、合金の幾何学的形状を変えて式：Ｒ＝ρ（Ｌ／Ｗ×Ｔ）［式中、Ｒ＝加熱器の抵抗、ρ＝加熱器材料の抵抗、Ｌ＝加熱器の長さ、Ｗ＝加熱器の幅およびＴ＝加熱器の厚さである］に従い加熱器抵抗を最適にすることができる。加熱器材料の抵抗は、合金のアルミニウム含有量、合金の加工または合金添加剤の合金中への加入を調節することにより、変えることができる。例えば、アルミナの粒子を加熱器材料中に加えることにより抵抗をかなり高めることができる。クリープ耐性および／または熱伝導性を高めるために合金は任意に他のセラミック粒子を含むことができる。例えば、加熱器材料は電気伝導性材料、例えば遷移金属（Ｚｒ、Ｔｉ、Ｈｆ）の窒化物、遷移金属の炭化物、遷移金属の硼化物およびＭｏＳｉ２の粒子または繊維を１２００℃までの良好な高温クリープ耐性および優れた酸化耐性を与える目的のために含むことができる。加熱器材料は電気絶縁性材料、例えばＡｌ２Ｏ３、Ｙ２Ｏ３、Ｓｉ３Ｎ４、ＺｒＯ２の粒子を加熱器材料を高温においてクリープ耐性にし且つ熱伝導性を改良しおよび／または加熱器材料の膨張熱係数を減ずる目的のために加えてもよい。電気絶縁性／伝導性粒子／繊維はＦｅ、Ａｌあるいは鉄アルミニドの粉末混合物に加えることができ、あるいは上記粒子／繊維は加熱器部品の製作中に発熱反応する元素状粉末の反応合成により製造することができる。
加熱器材料は種々の方法で製造することができる。例えば、加熱器材料は予備合金化粉末から、合金成分を機械的に合金化することによりまたは鉄およびアルミニウムの粉末をその粉末混合物を例えば低温圧延粉末のシートの如き製品に成形した後に反応させることにより製造することができる。材料のクリープ耐性は種々の方法で改良することができる。例えば、予備合金化粉末をＹ２Ｏ３と混合しそして機械的に合金化して予備合金化粉末の間に挟むことができる。機械的に合金化された粉末を従来の粉末冶金技術により、例えば缶状化および押し出し、滑り鋳造、遠心鋳造、高温圧縮および高温アイソタクチック成形により、加工することができる。別の技術は、純粋なＦｅ、Ａｌおよび任意の合金用元素をセラミック粒子、例えばＹ２Ｏ３および酸化セリウムを用いてまたは用いずに使用して上記成分を機械的に合金化することである。以上の他に、上記の電気絶縁性および／または電気伝導性粒子を粉末混合物に加えて加熱器材料の物理的性質および高温クリープ耐性を調節することもできる。
加熱器材料は従来の鋳造または粉末冶金技術により製造することができる。例えば、加熱器材料を種々の部分を有する粉末の混合物から製造することができるが、好ましい粉末混合物は１００メッシュより小さい寸法を有する粒子を含む。本発明の一面によると、粉末は気体噴霧により製造することができ、その場合には粉末は球状の形態を有してよい。本発明の他の面によると、粉末を水または重合体噴霧により製造することができ、その場合には粉末は不規則的な形態を有してよい。重合体噴霧粉末は水噴霧粉末より高い炭素含有量および低い表面酸化物を有する。水噴霧により製造される粉末は粉末粒子上の酸化アルミニウムコーティングを含むことができ、そしてそのような酸化アルミニウムを破壊しそして例えばシート、棒などの如き形状を成形するための粉末の熱機械的加工中に加熱器材料中に加えることができる。アルミナ粒子は、それらの寸法、分布および量により、鉄アルミニウム合金の耐性を高めるために有効でありうる。さらに、アルミナ粒子は、延性減少を伴いまたは伴わなずに、強さおよびクリープ耐性を高めるために使用することができる。
【００２３】
モリブデンが合金用成分の１種として使用される時には、それは偶然的な不純物より多く約５.０％までの有効範囲で加えることができ、有効量は合金の固溶体硬化および合金の高温露呈時のクリープ耐性を高めるのに充分なものである。モリブデンの濃度は０.２５−４.２５％の範囲であることができ、そして好ましい一態様は約０.３−０.５％の範囲である。約２.０％より多いモリブデン添加はそのような濃度のモリブデンの存在により引き起こされる固溶体硬化の相対的に大きい程度のために室温延性を減ずる。
チタンを合金のクリープ強さを改良するために有効な量で加えることができそして３％までの量で存在することができる。存在する時には、チタンの濃度は好ましくは<２.０％の範囲である。
炭素および炭化物前駆体が合金中で使用される時には、炭素は偶然を伴う不純物より多い量から約０.７５％までの範囲の有効量で存在しそして炭化物前駆体は偶然を伴う不純物より多い量から約１.０％もしくはそれ以上までの範囲の有効量で存在する。炭素濃度は好ましくは約０.０３％−約０.３％の範囲である。炭素および炭化物前駆体の有効量はそれぞれそれらの高温露呈中の合金中の粒子成長を調節するのに充分な炭化物の生成を一緒になって与えるのに充分なものである。炭化物は合金中で少量の沈殿強化を与えるかもしれない。合金中の炭素および炭化物前駆体の濃度は、炭化物添加剤が炭素対炭化物前駆体の化学量論的または近化学量論的比を与えて本質的に過剰の炭素が完成合金中に残存しないようにするものでありうる。ジルコニウムを合金に加えて高温酸化耐性を改良することができる。炭素が合金中に存在する場合には、合金中の過剰の炭化物前駆体、例えばジルコニウム、もそれが空気中の高温熱循環中の破砕−耐性酸化物の生成を助ける限り有利である。Ｚｒは合金の露呈表面に垂直な酸化物衝突体を与えるがＨｆは表面に平行な酸化物衝突体を生成するため、ジルコニウムはＨｆより有効である。
炭化物前駆体は例えばジルコニウム、ニオブ、タンタルおよびハフニウム並びにそれらの組み合わせの如き炭化物−生成元素を含む。炭化物前駆体は好ましくは合金内に存在する炭素と共に炭化物を生成するのに充分な濃度のジルコニウムであり、この量は約０.０２％−０.６％の範囲である。モリブデン、タンタルおよびハフニウムの濃度は炭化物前駆体として使用される時には本質的にジルコニウムのものに相当する。
上記の合金元素の他に、合金組成物中での有効量の希土類元素、例えば約０.０５−０.２５％のセリウムまたはイットリウム、の使用は、そのような元素が合金の酸化耐性を改良することが見出されているために有利である。
【００２４】
性質における改良は、３０重量％までの酸化物分散質粒子、例えばＹ２Ｏ３、Ａｌ２Ｏ３など、を加えることによっても得られる。酸化物分散質粒子はＦｅ、Ａｌおよび他の合金用元素の溶融物または粉末混合物に加えることができる。或いは、アルミニウムを含有する鉄をベースとした合金の溶融物を水噴霧することにより酸化物をその場で生成することもできそれにより鉄−アルミニウム粉末上のアルミナまたはイットリアのコーティングが得られる。粉末の加工中に、酸化物が分解しそして最終生成物の中に分散される。鉄−アルミニウム合金中への酸化物粒子の添加は合金の抵抗を高める際に有効である。例えば、充分量の酸化物粒子を合金中に加えることにより、抵抗を約１００μΩ・ｃｍから約１６０μΩ・ｃｍに高めることができる。
合金の熱伝導性および／または抵抗を改良するために、電気伝導性および／または電気絶縁性の金属化合物の粒子を合金に加えることができる。そのような金属化合物は周期律表のＩＶｂ、ＶｂおよびＶＩｂ族から選択される元素の酸化物、窒化物、珪化物、硼化物および炭化物を包含する。炭化物はＺｒ、Ｔａ、Ｔｉ、Ｓｉ、Ｂ、などの炭化物を含むことができ、硼化物はＺｒ、Ｔａ、Ｔｉ、Ｍｏ、などの硼化物を含むことができ、珪化物はＭｇ、Ｃａ、Ｔｉ、Ｖ、Ｃｒ、Ｍｎ、Ｚｒ、Ｎｂ、Ｍｏ、Ｔａ、Ｗ、などの珪化物を含むことができ、窒化物はＡｌ、Ｓｉ、Ｔｉ、Ｚｒ、などの窒化物を含むことができ、そして酸化物はＹ、Ａｌ、Ｓｉ、Ｔｉ、Ｚｒ、などの酸化物を含むことができる。ＦｅＡｌ合金が強化された酸化物分散液である場合には、酸化物を粉末混合物に加えるかまたはその場で例えばＹの如き純粋金属を溶融金属浴に加えてそれにより溶融金属の粉末中への噴霧中におよび／またはその後の粉末の加工中にＹを溶融金属浴中で酸化することにより生成することができる。例えば、加熱器材料は電気伝導性材料、例えば遷移金属（Ｚｒ、Ｔｉ、Ｈｆ）の窒化物、遷移金属の炭化物、遷移金属の硼化物およびＭｏＳｉ２、の粒子を良好な１２００℃までの高温クリープ耐性および優れた酸化耐性を与える目的のために含むことができる。加熱器材料は電気絶縁性材料、例えばＡｌ２Ｏ３、Ｙ２Ｏ３、Ｓｉ３Ｎ４、ＺｒＯ２、を加熱器材料を高温においてクリープ耐性にするためにおよび熱伝導性を高めるために、および／または加熱器材料の熱膨張係数を減ずる目的のために含んでもよい。
本発明に従い合金に加えることができる追加元素はＳｉ、ＮｉおよびＢを包含する。例えば、２.０％までの少量のＳｉは低温および高温強さを改良できるが、合金の室温および高温延性は０.２５重量％を超えるＳｉの添加で悪影響を受ける。３０重量％までのＮｉの添加は合金の強さを二次相強化により改良しうるが、Ｎｉは合金の価格を高めそして室温および高温延性を減ずるため特に高温において製作を難しくする。少量のＢは合金の延性を改良することができそしてＢはＴｉおよび／またはＺｒと組み合わせて使用して粒子細分化のための硼化チタンおよび／またはジルコニウム沈殿を与えることができる。Ａｌ、ＳｉおよびＴｉへの影響は図１−７に示されている。
【００２５】
図１はアルミニウムを含有する鉄−ベース合金の室温性質に対するＡｌ含有量における変化の影響を示す。特に、図１は２０重量％までのＡｌを含有する鉄−ベース合金に関する引っ張り強さ、降伏強さ、面積減少、伸びおよびロックウェルＡ硬度値を示す。
図２はアルミニウムを含有する鉄−ベース合金の高温性質に対するＡｌ含有量における変化の影響を示す。特に、図２は１８重量％までのＡｌを含有する鉄−ベース合金に関する室温、８００°Ｆ、１０００°Ｆ、１２００°Ｆおよび１３５０°Ｆにおける引っ張り強さおよび比例限界値を示す。
図３はアルミニウムを含有する鉄−ベース合金の高温応力対伸びに対するＡｌ含有量における変化の影響を示す。特に、図３は１５−１６重量％までのＡｌを含有する鉄−ベース合金に関する１時間での応力対1/2％伸びおよび応力対２％伸びを示す。
図４はアルミニウムを含有する鉄−ベース合金のクリープ性質に対するＡｌ含有量における変化の影響を示す。特に、図４は１５−１８重量％までのＡｌを含有する鉄−ベース合金に関する１００時間および１０００時間内の応力対破壊を示す。
図５はＡｌおよびＳｉを含有する鉄−ベース合金の室温引っ張り性質に対するＳｉ含有量における変化の影響を示す。特に、図５は５.７または９重量％のＡｌおよび２.５重量％までのＳｉを含有する鉄−ベース合金に関する降伏強さ、引っ張り強さおよび伸び値を示す。
図６はＡｌおよびＴｉを含有する鉄−ベース合金の室温性質に対するＴｉ含有量における変化の影響を示す。特に、図６は１２重量％までのＡｌおよび３重量％までのＴｉを含有する鉄−ベース合金に関する引っ張り強さおよび伸び値を示す。
図７はＴｉを含有する鉄−ベース合金のクリープ破壊性質に対するＴｉ含有量における変化の影響を示す。特に、図７は３重量％までのＴｉを含有する鉄−ベース合金に関する７００−１３５０°Ｆにおける応力対破壊値を示す。
【００２６】
図８−１６は表１ａおよび１ｂ中の合金の性質のグラフである。図８ａ−ｃは合金番号２３、３５、４６および４８の全伸び、極限引っ張り強さおよび降伏強さを示す。図９ａ−ｃは市販の合金ハイネス２１４に対して比較した合金４６および４８の降伏強さ、極限引っ張り強さおよび全伸びを示す。図１０ａ−ｂは、合金５７、５８、６０および６１に関する、それぞれ３×１０−４／ｓおよび３×１０−２／ｓの引っ張り歪み速度における極限強さを示し、そして図１０ｃ−ｄは、合金５７、５８、６０および６１に関する、それぞれ３×１０−４／ｓおよび３×１０−２／ｓの歪み速度における破壊までの塑性伸びを示す。図１１ａ−ｂは焼きなまし温度の関数として合金４６，４８および５６に関する８５０℃におけるそれぞれ降伏強さおよび極限引っ張り強さを示す。図１２ａ−ｅは合金３５、４６、４８および５６に関するクリープデータを示し、図１２ａは１０５０℃において２時間にわたり真空中で焼きなました後の合金３５に関するクリープデータを示し、図１２ｂは７００℃において１時間にわたり焼きなましそして空冷した後の合金４６に関するクリープデータを示し、図１２ｃは１１００℃において１時間にわたり真空中で焼きなました後のそして試験が８００℃において１ｋｓｉにおいて行われた合金４８に関するクリープデータを示し、図１２ｄは３ｋｓｉおよび８００℃において試験された図１２ｃのサンプルを示しそして図１２ｅは１１００℃において１時間にわたり真空中で焼きなました後のそして試験が８００℃において３ｋｓｉにおいて行われた合金５６に関するクリープデータを示す。
【００２７】
図１３ａ−ｃは合金４８、４９、５１、５２、５３、５４および５６に関する硬度（ロックウェルＣ）値のグラフを示し、図１３ａは合金４８に関する硬度対７５０−１３００℃の温度における１時間にわたる焼きなましを示し、図１３ｂは合金４９、５１および５６に関する硬度対４００℃における０−１４０時間にわたる焼きなましを示し、図１３ｃは合金５２、５３および５４に関する硬度対４００℃における０−８０時間にわたる焼きなましを示す。
図１４ａ−ｅは合金４８、５１および５６に関するクリープ歪みデータ対時間のグラフを示し、図１４ａは合金４８および５６に関する８００℃におけるクリープ歪みの比較を示し、図１４ｂは合金４８に関する８００℃におけるクリープ歪みを示し、図１４ｃは合金４８に関する１１００℃における１時間にわたる焼きなまし後の８００℃、８２５℃および８５０℃におけるクリープ歪みを示し、図１４ｄは合金４８に関する７５０℃における１時間にわたる焼きなまし後の８００℃、８２５℃および８５０℃におけるクリープ歪みを示し、そして図１４ｅは合金５１に関する４００℃における１３９時間にわたる焼きなまし後の８５０℃におけるクリープ歪みを示す。図１５ａ−ｂは合金６２に関するクリープ歪みデータ対時間のグラフを示し、図１５ａはシートの形態の合金６２に関する８５０℃および８７５℃におけるクリープ歪みの比較を示しそして図１５ｂは棒の形態の合金６２に関する８００℃、８５０℃および８７５℃におけるクリープ歪みの比較を示す。
図１６ａ−ｂは合金４６および４３に関する電気抵抗対温度のグラフを示し、図１６ａは合金４６および４３の電気抵抗を示しそして図１６ｂは合金４３の電気抵抗に対する加熱サイクルの影響を示す。
【００２８】
Ｆｅ−Ａｌ合金は粉末冶金技術によりまたは選択された合金成分の粉末状および／または固体片の約１６００℃の温度にけるＺｒＯ２などから製作された適当な坩堝中での粉末アーク溶融、空気誘発溶融、または真空誘発溶融により製造することができる。溶融合金は好ましくはグラファイトなどの型の中で所望する製品の構造体に、または合金を加工することによる合金製品の製造用に使用される合金の熱を発生するために鋳造される。
加工しようとする合金の溶融物は、必要に応じて、適当な寸法に切断されそして次に約９００−１１００℃の範囲の温度で鋳造することにより、約７５０−１１００℃の範囲の温度で高温圧延することにより、約６００−７００℃の温度で温間圧延することにより、および／または室温で低温圧延することにより、厚さを減ずる。低温圧延ロール中の１回の通過が厚さの２０−３０％の減少を与えることができ、そしてその後に約７００−１,０５０℃、好ましくは約８００℃、の範囲の温度で１時間にわたり空気、不活性気体または真空中で合金を熱処理する。
【００２９】
以下の表に示された鋳造合金片は合金成分をアーク溶融して種々の合金の溶解物を生成することにより製造された。これらの溶解物を０.５インチ厚さの片に切断し、それらを１０００℃において鋳造して合金検体の厚さを０.２５インチ（５０％減少）に減じ、次に８００℃において高温圧延して合金検体の厚さを０.１インチ（６０％減少）にさらに減じ、そして次に６５０℃において温間圧延して以上に記載されそしてここで試験された合金検体に関する０.０３０インチ（７０％減少）の最終的な厚さを与えた。引っ張り試験用には、検体はシートの圧延方向に整列した検体の1/2インチゲージ長さを有する０.０３０インチシートから打ち抜かれた。
粉末冶金技術により製造される検体は以下の表に示されている。一般的には、粉末は気体噴霧または水噴霧技術により得られた。使用される技術により、球形（気体噴霧粉末）から不規則的（形状水噴霧粉末）までの範囲の粉末形態を得ることができる。水噴霧粉末は、粉末から例えばシート、片、棒などの如き実用的な形状への熱機械的加工中に酸化物粒子のストリンガーに分解する酸化アルミニウムコーティングを含む。酸化物粒子は伝導性Ｆｅ−Ａｌマトリックス中の別個の絶縁剤として作用することにより、合金の電気抵抗を改良する。
合金の組成物を比較するために、合金組成物を表１ａ−ｂに記載する。表２には表１ａ−ｂの選択された合金組成物に関して低・高温での強さおよび圧延特性が記載されている。
種々の合金中の垂れ下がり耐性データは表３に示されている。垂れ下がり試験は１つの端部に支持されたまたは２つの端部に支持された種々の合金片を使用して行われた。垂れ下がりの量は片を空気雰囲気中で９００℃において指示された時間にわたり加熱することにより測定された。
種々の合金に関するクリープデータは表４に示されている。クリープ試験は試験温度でサンプルが１０時間、１００時間および１０００時間で破壊する応力を測定するために引っ張り試験を用いて行われた。
選択された合金に関する室温における電気抵抗および結晶構造は表５に示されている。そこに示されているように、電気抵抗は合金の組成および加工により影響を受ける。
表６は本発明に従い酸化物分散液強化合金の硬度データを示す。特に、表６は合金６２、６３および６４の硬度（ロックウェルＣ）を示す。そこに示されているように、２０％までのＡｌ２Ｏ３（合金６４）でも、材料の硬度はＲｃ４５より下に保つことができる。しかしながら、加工性を与えるためには、材料の硬度を約Ｒｃ３５より下に保つことが好ましい。それ故、酸化物分散液強化材料を耐性加熱器材料として利用することが望まれる時には、適切な熱処理を行って材料の硬度を低下させることにより材料の加工性を改良することができる。
表７は反応合成により製造することができる選択された金属間化合物類の生成の溶融物を示す。アルミニド類およびシリサイド類だけが表７に示されているが、反応合成は炭化物、窒化物、酸化物および硼化物を製造するためにも使用することができる。例えば、鉄アルミニドのマトリックスおよび／または粒子もしくは繊維の形状の電気絶縁性もしくは電気伝導性の共有セラミックスを、そのような粉末の加熱中に発熱反応する元素粉末を混合することにより、製造することができる。それ故、そのような反応合成を、本発明に従い加熱器部品を製造するために使用される粉末を押し出しまたは焼結しながら、行うことができる。
【００３０】
【表１】
0004249899.tif 000002
【００３１】
【表２】
0004249899.tif 000003
【００３２】
【表３】
0004249899.tif 000004
【００３３】
【表４】
0004249899.tif 000005
【００３４】
【表５】
0004249899.tif 000006
【００３５】
サンプルの熱処理
Ａ＝８００℃／１時間／空冷          Ｋ＝７５０℃／１時間、真空中
Ｂ＝１０５０℃／２時間／空冷        Ｌ＝８００℃／１時間、真空中
Ｃ＝１０５０℃／２時間、真空中      Ｍ＝９００℃／１時間、真空中
Ｄ＝圧延された状態                  Ｎ＝１０００℃／１時間、真空中
Ｅ＝８１５℃／１時間／油冷却        Ｏ＝１１００℃／１時間、真空中
Ｆ＝８１５℃／１時間／炉冷却        Ｐ＝１２００℃／１時間、真空中
Ｇ＝７００℃／１時間／空冷          Ｑ＝１３００℃／１時間、真空中
Ｈ＝１１００℃で押し出し            Ｒ＝７５０℃／１時間、ゆっくり冷却
Ｉ＝１０００℃で押し出し            Ｓ＝４００℃／１３９時間
Ｊ＝９５０℃で押し出し              Ｔ＝７００℃／１時間、油冷却
合金１−２２、３５、４３、４６、５６、６５−６８は０.２インチ／分の歪み速度で試験した
合金４９、５１、５３は０.１６インチ／分の歪み速度で試験した
【００３６】
【表６】
0004249899.tif 000007
【００３７】
追加条件
ａ＝サンプルを製造するための自由端部上に懸垂された線重量は同じ重量を有する
ｂ＝サンプルを製造するためにサンプル上に置かれた同じ長さおよび幅の箔は同じ重量を有する。
【００３８】
【表７】
0004249899.tif 000008
【００３９】
【表８】
0004249899.tif 000009
【００４０】
サンプルの条件
Ａ＝水噴霧粉末
Ｂ＝気体噴霧粉末
Ｃ＝鋳造および加工
Ｄ＝７００℃における1/2時間の焼きなまし＋油冷却
Ｅ＝７５０℃における1/2時間の焼きなまし＋油冷却
Ｆ＝共有セラミック添加剤を製造するための反応合成
【００４１】
【表９】
0004249899.tif 000010
合金６２：炭素鋼の中に１１００℃で１６：１の減少比となるまで押し出した（２−乃至1/2−インチダイ）
合金６３および合金６４：炭素鋼中で１２５０℃で１６：１の減少比となるまで押し出した（２−−1/2−インチダイ）
【００４２】
【表１０】
0004249899.tif 000011
【００４３】
予備合金化粉末
本発明の第二の態様によると、予備合金化粉末と結合剤との混合物を固め、低温加工しそして低温圧延シートを熱処理することにより金属間合金組成物が製造される。本発明は例えば押し出しまたは高温圧延によるような高温加工金属間合金に伴う問題を克服する。例えば、高温圧延材料の表面は中心より冷たいという傾向があるため、表面は中心ほど伸びず且つ表面割れを生ずる。さらに、金属間合金をそのような高温に呈する時に表面酸化が生じうる。本発明は結合剤を使用して予備合金化粉末を低温加工できる（すなわち、外部からの熱を適用せずに加工できる）シートに固めて所望する最終厚さにすることにより高温加工の必要性を排除する。
この態様によると、金属間合金組成物を有するシートは粉末冶金技術により製造され、そこでは金属間合金組成物を有する予備合金粉末と結合剤との混合物を固めることにより密でない金属シートが製造され、密でない金属シートを低温圧延して密にし且つその厚さを減ずることにより低温圧延シートを製造し、そして低温圧延シートを熱処理して低温圧延シートを焼結、焼きなまし、応力緩和および／または脱気する。固め段階は種々の方法で、例えばロール成形、テープ鋳造またはプラズマ噴霧により、行うことができる。固め段階で、例えば０.１インチ未満のような適当な厚さを有する片の形態のシートまたは狭いシートを製造することができる。この片を次に、少なくとも１回の例えば焼結、焼きなましまたは応力緩和熱処理の如き熱処理段階と共に、１回もしくはそれ以上低温圧延して最終的な所望する厚さにする。
以上の方法は室温における低い延性および高い加工硬度能力を有することが知れらている例えば鉄アルミニド類の如き金属間合金を製造するための簡単で且つ経済的な製造方法を提供する。
【００４４】
ロール成形
本発明に従うロール成形方法では、予備合金化粉末を図１７に示された例示フローチャートに従い加工する。図１７に示されているように、第一段階で純粋な元素および痕跡量の合金が好ましくは水噴霧または重合体噴霧されて例えばアルミニド（例えば、鉄アルミニド、ニッケルアルミニド、もしくはチタンアルミニド）の如き金属間組成物または他の金属間組成物の予備合金化された不規則的形状の粉末を製造する。水噴霧粉末の不規則的な形状の表面は気体噴霧から得られる球状粉末より良好な機械的内部固定を与えるため、水または重合体噴霧粉末の方が気体噴霧粉末よりその後のロール成形のためには好ましい。重合体噴霧粉末は粉末上により少ない表面酸化物を与えるため、重合体噴霧粉末の方が水噴霧粉末より好ましい。
予備合金化粉末を所望する粒子寸法範囲となるまでふるい分けし、有機結合剤と配合し、任意の溶媒と混合しそして一緒に配合して配合粉末を製造する。鉄アルミニド粉末の場合には、ふるい分け段階が好ましくは４３−１５０μｍの粒子寸法に相当する−１００−＋３２５メッシュの範囲内の粒子寸法を有する粉末を与える。粉末の流動性を改良するためには、粉末の５％未満、好ましくは３−５％が４３μｍより小さい粒子寸法を有する。有機結合剤は好ましくはセルロースをベースにした粉末（例えば、−１００メッシュの結合剤粉末）でありそして予備合金化粉末と例えば約５重量％までの量で配合される。セルロースをベースにした結合剤はメチルセルロース（ＭＳ）、カルボキシメチルセルロース（ＣＭＳ）または他の適当な有機結合剤、例えばポリビニルアルコール（ＰＶＡ）、でありうる。予備合金化粉末の表面を好ましくは粉末の機械的結合を引き起こすのに充分な結合剤と接触させる（すなわち、一緒に圧縮される時に粉末粒子が互いに付着する）。溶媒は例えば約５重量％までのような適当な量の例えば純水の如き液体でありうる。結合剤と付着した予備合金化粉末と溶媒との混合物が「乾燥」配合物を与え、それは一緒にロール成形される時に粉末の機械的内部固定を与えながら自由流動性である。
配合された粉末をホッパーからスロットを通して２つの圧縮ロール間の空間中に供給するロール成形により、グリーン片が製造される。好ましい態様では、ロール成形が約０.０２６インチの厚さを有する鉄アルミニドのグリーン片を製造しそしてグリーン片を例えば３６インチ×４インチのような寸法を有する片に切断することができる。グリーン片は熱処理段階にかけられて結合剤および任意の有機溶媒などの揮発性成分を除去する。結合剤燃焼は炉の中で大気圧または減圧において連続的にまたはバッチ方法で行うことができる。例えば、鉄アルミニド片のバッチは例えば７００−９００°Ｆ（３７１−４８２°）の如き適当な温度に、例えば６−８時間の如き適当な量の時間にわたり、例えば９５０°Ｆ（５１０℃）の如き比較的高い温度に、設定された炉でありうる。この段階中に、炉は流入する窒素気体で１気圧の圧力でありうるため、結合剤のほとんどを除去することができ、例えば、少なくとも９９％の結合剤を除去することができる。この結合剤除去段階が非常に脆いグリーン片をもたらし、それらを次に真空炉の中で一次焼結にかける。
【００４５】
一次焼結段階では、多孔性の脆い脱結合された片を好ましくは粉末の圧縮を伴うまたは伴わない部分的焼結を行うのに適する条件下で加熱する。この焼結段階は炉の中で減圧下で連続的またはバッチ方法で行うことができる。例えば、脱結合された鉄アルミニド片のバッチを真空炉の中で例えば２３００°Ｆ（１２６０℃）の如き適当な温度に例えば１時間の如き適当な時間にわたり加熱することができる。真空炉は例えば１０−４−１０−５トルの如き適当な真空圧力に保つことができる。焼結中の片からのアルミニウムの損失を防止するために、焼結温度をアルミニウムの蒸発を避けるがその後の圧延を可能にするのに充分な冶金結合を与えるのに充分であるような低い焼結温度を維持することが好ましい。さらに、密でない片の酸化を避けるためには真空蒸発が好ましい。しかしながら、例えば−５０°Ｆの如き適切な露点を有する例えば水素、アルゴンおよび／または窒素の如き保護気体を真空の代わりに使用することができる。
次の段階で、予備焼結片を好ましくは空気中で最終的または中間的な厚さへの低温圧延にかける。この段階では、グリーン片の多孔度は実質的に、例えば約５０％から１０％未満の多孔度へ、減じられる。金属間合金の硬度のために、金属間合金片と接触するローラーが好ましくは炭化物圧延表面を有するような４−高圧延ミルを使用することが有利である。しかしながら、例えばステンレス鋼ロールの如き適当なローラー構造のいずれでも使用することができる。鋼ローラーが使用される場合には、圧延材料が金属間合金の作動硬化の結果として変形しないようにするために減少量は好ましくは制限される。低温圧延段階は片の厚さを少なくとも３０％、好ましくは少なくとも約５０％、減ずるために行われる。例えば、０.０２６インチの厚さの予備焼結鉄アルミニド片を単一低温圧延段階で、１回または複数回で、０.０１３インチの厚さに低温圧延することができる。
低温圧延後に、低温圧延片を熱処理にかけて片を焼きなます。この一次焼きなまし段階は真空炉の中でバッチ方法でまたはＨ２、Ｎ２および／またはＡｒのような気体を有する炉の中で連続的方法でそして応力を緩和しおよび／または粉末のさらなる圧縮を行うのに適する温度において行うことができる。鉄アルミニドの場合には、例えば１６５２−２３７２°Ｆ（９００−１３００℃）、好ましくは１７４２−２１０２°Ｆ（９５０−１１５０℃）、のような適当な温度において１時間もしくはそれ以上にわたり真空炉の中で行うことができる。例えば、低温圧延鉄アルミニド片は１時間にわたり２０１２°Ｆ（１１００℃）で焼きなますことができるが、シートの表面性質を同一または異なる加熱段階において例えば２３００°Ｆ（１２６０℃）のようなより高い温度で１時間にわたり焼きなますことにより改良できる。
【００４６】
一次焼きなまし段階後に、片を任意に所望する寸法に切断することができる。例えば、片を半分に切断しそしてさらなる低温圧延および熱処理段階にかけることができる。
次の段階で、一次圧延片を低温圧延してそれらの厚さを減ずる。例えば、鉄アルミニド片を４−高圧延ミル中で圧延してそれらの厚さを０.０１３インチから０.０１０インチに減ずる。この段階が少なくとも１５％の、好ましくは少なくとも約２５％の、減少を達成する。しかしながら、所望するなら、１回もしくはそれ以上の焼きなまし段階を省略することができ、例えば０.０２４インチ片を直接０.０１０インチに一次低温圧延することができる。引き続き、二次低温圧延片を二次焼結および焼きなましにかける。二次焼結および焼きなまし段階では、片を真空炉の中でバッチ方法でまたはＨ２、Ｎ２および／またはＡｒのような気体を有する炉の中で連続的方法で加熱して全密度を得ることができる。例えば、鉄アルミニド片のバッチを真空炉の中で２３００°Ｆ（１２６０℃）の温度に１時間にわたり加熱することができる。
二次焼結および焼きなまし段階後に、片を任意に二次切断して端部および先端を例えば先端割れの場合に必要なように剪定することもできる。次に、片を三次および最終的低温圧延段階にかけ、そこでは片の厚さをさらに例えば１５％またはそれ以上減ずる。好ましくは、片を低温圧延して例えば０.０１０インチ−０.００８インチのような最終的な所望する厚さにする。三次または最終的な低温圧延段階後に、片を最終的な焼きなまし段階に連続的またはバッチ方法で再結晶化温度より上の温度においてかける。例えば、最終的焼きなまし段階では、鉄アルミニド片のバッチを真空炉の中で例えば２０１２°Ｆ（１１００℃）の如き適当な温度に約１時間にわたり加熱することができる。最終的な焼きなまし段階中に、低温圧延シートは好ましくは例えば１０−３０μｍ、好ましくは約２０μｍ、のような所望する平均粒子寸法に再結晶化される。次に、片を任意に最終的な切断段階にかけ、そこで端部および先端が切断されそして片が管状加熱部品へのさらなる加工のための所望する寸法を有する狭い片に裂かれる。最後に、切断された片を応力緩和熱処理にかけてこれまでの加工段階中に生じた熱間隙を除去することができる。応力緩和処理が片材料の延性を高める（例えば、室温延性を約１％から約３−４％に高めることができる）。応力緩和熱処理では、片のバッチを炉の中で大気圧でまたは真空炉の中で加熱することができる。例えば、鉄アルミニド片を約１２９２°Ｆ（７００℃）に２時間にわたり加熱しそして炉の中で例えば約６２２°Ｆ（３５０℃）のような適当な温度にゆっくりした冷却（例えば<２−５°Ｆ／分）し、その後に急冷することにより冷却することができる。応力緩和焼きなまし中は、鉄アルミニド片材料を鉄アルミニドがＢ２規則相であるような温度範囲に維持することが好ましい。
【００４７】
応力緩和片は適当な技術により管状加熱部品に加工することができる。例えば、片をレーザー切断し、機械的に型鋳造し、または化学的に保護して個別加熱ブレードの所望するパターンを与えることができる。例えば、切断されたパターンは四角いベース部分から伸びる連続ヘヤピン形状のブレードを与えて、管状の形状に圧延されそして連結時に円筒状ベースと連続的な補助的に伸び且つ周囲に間隔をあけて離されている加熱ブレードとを有する管状加熱部品を与える。或いは、未切断片を管状の形状に成形しそして所望するパターンを管状形状に切断して所望する構造を有する加熱部品を与えることもできる。
２４から１２ミルに低温圧延し、２０１２°Ｆ（１１００℃）で１時間焼きなまし、１０ミルに低温圧延し、２０１２°Ｆ（１１００℃）で１時間焼きなまし、８ミルに低温圧延しそして２０１２°Ｆ（１１００℃）で１時間焼きなました８ミル厚さの鉄アルミニドシートの光学顕微鏡写真が図１８ａ−ｂに示されており、図１８ａは２００倍の倍率を示しそして図１８ｂは４００倍の倍率を示す。好ましい方法の工程によると、２４ミルロール成形シートを脱結合、１２６０℃における真空中での４０分間にわたる焼結とその後のゆっくり冷却、先端切断、２４ミルから１２ミルへの圧延（５０％減少）、１２６０℃における１時間にわたる焼結、１２から８ミルへの圧延（３３1/3％減少）、および１１００℃における１時間にわたる焼結にかける。
【００４８】
図１９ａ−ｄは、それぞれ低温圧延シート材料中の炭素含有量の関数としての、降伏強さ、極限引っ張り強さおよび伸びを示す。ＰＭ６０Ａ材料は、２４ミルから１２ミルへの低温圧延、１１００℃における１時間にわたる焼結、１２ミルから１０ミルへの低温圧延、１１００℃における１時間にわたる焼結、１０ミルから８ミルへの低温圧延および１１００℃における１時間にわたる焼結により、製造された。６５４材料は、２４ミルから１２ミルへの低温圧延、１１００℃における１時間にわたる焼結、１２ミルから１０ミルへの低温圧延、１２６０℃における１時間にわたる焼結、１０ミルから８ミルへの低温圧延および１１００℃における１時間にわたる焼結により、製造された。図１９ｄに示されているように、６５４材料は高温（１２６０℃）焼きなまし中のＡｌの損失によりＰＭ６０Ａより５ポイントほど低い電気抵抗を示した。
低温圧延シートの性質における変化を避けるために、多孔度、酸化物粒子の分布、粒子寸法および平坦性を調節することが望ましい。シートの低温圧延中に分解しそしてシート中に分布している水噴霧粉末上の酸化物コーティングから酸化物粒子が生じる。酸素含有量が均一には分布していないことにより検体中に特性のばらつきを生じさせ、あるいは検体間のばらつきを生じる。平坦性は圧延中の引っ張り調節により調節することができる。一般的には、低温圧延材料は５５−７０ｋｓｉの室温降伏強さ、６５−７５ｋｓｉの極限引っ張り強さ、１−６％の全伸び、７−１２％の面積減少および約１５０−１６０μΩ・ｃｍの電気抵抗を示したが、７５０℃における高温強さ性質は３６−４３ｋｓｉの室温降伏強さ、４２−４９ｋｓｉの極限引っ張り強さ、２２−４８％の全伸びおよび２６−４１％の面積減少を含む。
以下の表は、２３重量％のＡｌ、０.００５％のＢ、０.４２％のＭｏ、０.１％のＺｒ、０.２％のＹ、０.０３％のＣ、残りのＦｅおよび不純物を含む合金ＰＭ−５１Ｙの８ミル厚さシートの室温および７５０℃における種々の性質の平均および標準偏差を示す。サンプルは箔材料を打ち抜きそしてレーザー切断することにより製造され、レーザー切断はサンプルのより少ない先端加工のためにより低い降伏強さを生じたが、より高いＵＴＳおよび伸び値を生じた。
【００４９】
【表１１】
0004249899.tif 000012
【表１２】
0004249899.tif 000013
【００５０】
テープ鋳造
本発明に従うテープ鋳造では、予備合金化粉末を図２０に示された例示フローチャートに従い加工する。テープ鋳造は、例えば米国特許第２,５８２,９９３号、第２,９６６,７１９号、および第３,０９７,９２９号に開示されているようなセラミック製品の製造におけるような多くの用途に使用されている既知の技術である。テープ鋳造の詳細はRichard E. Mistler Vol. 4 of the Engineered Materials Handbook entitled “Ceramics and Glasses”, 1991の論文およびRichard E. Mistler entitled “Tape Casting: The Basic Process for Meeting the Needs of the Electronics Industry” in Ceramic Bulletin, Vol. 69, No. 6, 1990の論文に見られ、それらの開示事項はここでは引用することにより本発明の内容となる。本発明によると、テープ鋳造を以上のロール成形態様におけるロール成形と置換することができる。しかしながら、水または重合体噴霧粉末がロール成形方法にとって好ましいが、気体噴霧粉末がその球状の形状および低い酸化物含有量のためにテープ鋳造にとって好ましい。気体噴霧粉末をロール成形方法のようにふるい分けそしてふるい分けた粉末を有機結合剤および溶媒と配合して片を製造し、片を薄いシートにテープ鋳造しそしてテープ鋳造シートをロール成形態様に示されたように低温圧延しそして熱処理する。
【００５１】
以下の非限定例がテープ鋳造方法の種々の面を説明する。
結合剤−溶媒選択は種々の要素を基にすることができる。例えば、結合剤は低濃度で存在する時に靭性がある柔軟なフィルムを形成することが望ましい。さらに、結合剤は蒸発してできるだけ少ない残渣を残すべきである。貯蔵に関しては、結合剤は周囲条件により悪影響を受けないことが望ましい。さらに、方法を経済的にするためには、結合剤が相対的に安価であること並びに有機溶媒の場合には結合剤が安価で、揮発性で、不燃性の溶媒中に可溶性であることが望ましい。結合剤の選択はテープの所望する厚さ、テープを沈着させる鋳造表面および所望する溶媒に依存するかもしれない。０.０１０インチより厚い厚さを有するテープをテープ鋳造するための典型的な結合剤−溶媒−可塑剤系は結合剤としての３.０％のポリビニルブチル（ミズーリ州、セントルイスのモンサント・カンパニーにより製造されるブチヴァルタイプＢ−７６）、溶媒としての３５.０％のトルエンおよび可塑剤としての５.６％のポリエチレングリコールを含むことができる。０.０１０インチより薄い厚さを有するテープ用には、系は結合剤としての１５.０％の塩化−酢酸ビニル（ユニオン・カーバイド・コーポレーションより供給されるＶＹＮＳ、９０−１０塩化ビニル−酢酸、共重合体）、溶媒としての８５.０％のＭＥＫおよび可塑剤としての１.０％のフタル酸ブチルを含むことができる。前記の組成物では、量は１００部の予備合金化粉末当たりの重量部である。
【００５２】
テープ鋳造添加剤は下記の非−水性および水性添加剤を含む。非−水性添加剤に関しては、溶媒はアセトン、エチルアルコール、ベンゼン、ブロモクロロメタン、ブタノール、ジアセトン、イソプロパノール、メチルイソブチルケトン、トルエン、トリクロロエチレン、キシレン、テトラクロロエチレン、メタノール、シクロヘキサノン、およびメチルエチルケトン（ＭＥＫ）を包含し、結合剤は酢酸−酪酸セルロース、ニトロセルロース、石油樹脂、ポリエチレン、ポリアクリレートエステル類、ポリメチル−メタクリレート、ポリビニルアルコール、ポリビニルブチラール、ポリ塩化ビニル、塩化−酢酸ビニル、エチルセルロース、ポリテトラフルオロエチレン、およびポリ−α−メチルスチレンを包含し、可塑剤はベンジルフタル酸ブチル、ステアリン酸ブチル、フタル酸ジブチル、フタル酸ジメチル、アビエチン酸メチル、混合フタレートエステル類、ポリエチレングリコール、ポリアルキレングリコール、ヘキサン酸トリエチレングリコール、燐酸トリクレシル、フタル酸ジオクチル、および二安息香酸ジプロピレングリコールを包含し、そしてフロキュレーション防止剤／湿潤剤は脂肪酸類、トリオレイン酸グリセリル、魚油、合成界面活性剤、ベンゼンスルホン酸、油溶性スルホネート類、アルキルアリールポリエーテルアルコール類、ポリエチレングリコールのエチルエーテル、エチルフェニルグリコール、ポリ酢酸オキシエチレン、ポリオキシエチレンエステル、ポリエチレングリコールのアルキルエーテル、オレイン酸エチレンオキシド付加物、トリオレイン酸ソルビタン、ホスフェートエステル、およびステアリン酸アミドエチレンオキシド付加物を包含する。溶媒が水である水性添加剤に関しては、結合剤はアクリル系重合体、アクリル系重合体エマルション、エチレンオキシド重合体、ヒドロキシエチルセルロース、メチルセルロース、ポリビニルアルコール、トリスイソシアミネート、ワックスエマルション類、アクリル系共重合体ラテックス、ポリウレタン、ポリ酢酸ビニル分散液を包含し、脱フロキュレーション剤／湿潤剤は複合ガラス状ホスフェート、縮合アリールスルホン酸、中性ナトリウム塩、アンモニウム塩タイプの高分子電解質、非−イオン性オクチルフェノキシエタノール、ポリカルボン酸のナトリウム塩、およびポリオキシエチレンオニル−フェノールエーテルを包含し、可塑剤はベンジルフタル酸ブチル、フタル酸ジ−ブチル、エチルトルエンスルホンアミド類、グリセリン、ポリアルキレングリコール、トリエチレングリコール、フタル酸トリ−Ｎ−ブチル、およびポリプロピレングリコールを包含し、そして発泡防止剤はワックスベースおよびシリコーンベースでありうる。
種々の金属粉末／結合剤／可塑剤系を用いて一連の実験を行って種々のテープ厚さを与えた。予備合金化金属粉末は、約２３重量％のＡｌ、０.００５％のＢ、０.４２％のＭｏ、０.１％のＺｒ、０.２％のＹ、０.０３％のＣ、残りのＦｅおよび不純物を含むＰＭ−５１Ｙであった。
【００５３】
バッチＡＦＡ−１５：
２２００グラムのＦｅ−Ａｌ  ＰＭ−５１Ｙ粉末、−３２５メッシュ、
１０３グラムのメチルエチルケトン（ＭＥＫ）、
１７６.４グラムのＢ７２／ＭＥＫ（５０：５０重量比）
１７.６グラムのフタル酸ジブチル可塑剤
工程：
１.全ての成分を重量測定しそしてジルコニア粉砕媒体が1/4充填されている１リットル高密度ポリエチレン（ＨＤＰＥ）ジャーに加える。
２.ボールミルローラー上で圧延することにより２４時間混合する。
３.ビーカー中に注ぎそして真空乾燥器中で８分間にわたり２５インチＨｇで空気除去する。
４.ブルックフィールド粘度計ＲＶ−４スピンドルを用いて２０ＲＰＭで粘度を測定する。
５.テープ鋳造する：
ドクターブレード間隙＝０.０３８インチ
担体＝Ｓ１Ｐ７５、シリコーンコーティングされたマイラー
担体速度＝２０インチ／分
エア・オン・ロウ（Air on low）、加熱なし、４.５インチ幅ブレード
結果：
粘度は２５℃において３１５０ｃｐであり、そして４.５インチ幅テープ鋳造片が意義あるほどの噴出なしに製造された。一夜乾燥した後に、テープは柔軟であり且つ割れの兆候なしに担体から容易に放出された。平均片厚さは約０.０２５インチであった。
【００５４】
バッチＡＦＡ−１６：
２２００グラムのＦｅ−Ａｌ  ＰＭ−５１Ｙ粉末、−３２５メッシュ、
１０３グラムのメチルエチルケトン（ＭＥＫ）、
１７６.４グラムのＢ７２／ＭＥＫ（５０：５０重量比）
１７.６グラムのフタル酸ジブチル可塑剤
工程：
１.全ての成分を重量測定しそしてジルコニア粉砕媒体が1/4充填されている２０００ｍｌＨＤＰＥジャーに加える。
２.ボールミルローラー上で圧延することにより２４時間混合する。
３.ビーカー中に注ぎそして真空乾燥器中で８分間にわたり２５インチＨｇで空気除去する。
４.ブルックフィールド粘度計ＲＶ−４スピンドルを用いて２０ＲＰＭで粘度を測定する。
５.テープ鋳造する：
ドクターブレード間隙＝０.０４１インチ
担体＝Ｓ１Ｐ７５、シリコーンコーティングされたマイラー
担体速度＝２０インチ／分
エア・オン・ロウ、加熱なし、４.５インチ幅ブレード
結果：
粘度は２６.３℃において３３００ｃｐであり、そして４.５インチ幅テープ鋳造片が意義あるほどの噴出なしに製造された。一夜乾燥した後に、テープは柔軟であり且つ割れの兆候なしに担体から容易に放出された。平均片厚さは約０.０２７７インチであった。
【００５５】
バッチＡＦＡ−１７：
炭素が加えられた２５０５.６グラムのＦｅ−Ａｌ  ＰＭ−５１Ｙ粉末、−３２５メッシュ、
１１７.３グラムのメチルエチルケトン（ＭＥＫ）、
２００.９グラムのＢ７２／ＭＥＫ（５０：５０重量比）
２０.０グラムのフタル酸ジブチル可塑剤
工程：
１.全ての成分を重量測定しそしてジルコニア粉砕媒体が1/4充填されている２０００ｍｌＨＤＰＥジャーに加える。
２.ボールミルローラー上で圧延することにより２４時間混合する。
３.ビーカー中に注ぎそして真空乾燥器中で８分間にわたり２５インチＨｇで空気除去する。
４.ブルックフィールド粘度計ＲＶ−４スピンドルを用いて２０ＲＰＭで粘度を測定する。
５.テープ鋳造する：
ドクターブレード間隙＝０.０４１インチ
担体＝Ｓ１Ｐ７５、シリコーンコーティングされたマイラー担体
担体速度＝２０インチ／分
エア・オン・ロウ、加熱なし、４.５インチ幅ブレード
結果：
粘度は３１℃において２８５０ｃｐであり、そして４.５インチ幅テープ鋳造片がドクターブレードの下流で非常にわずかな噴出で製造された。一夜乾燥した後に、テープは柔軟であり且つ割れの兆候なしに担体から容易に放出された。平均片厚さは約０.０２７インチであった。
【００５６】
バッチＡＦＡ−１８：
２２００グラムのＦｅ−Ａｌ  ＰＭ−５１Ｙ粉末、−３２５メッシュ、
１０３グラムのメチルエチルケトン（ＭＥＫ）、
１７６.４グラムのＢ７２／ＭＥＫ（５０：５０重量比）
１７.６グラムのフタル酸ジブチル可塑剤
工程：
１.全ての成分を重量測定しそしてジルコニア媒体が1/4充填されている２０００ｍｌＨＤＰＥジャーに加える。
２.ボールミルローラー上で圧延することにより２４時間混合する。
３.ビーカー中に注ぎそして真空乾燥器中で８分間にわたり２５インチＨｇで空気除去する。
４.ブルックフィールド粘度計ＲＶ−４スピンドルを用いて２０ＲＰＭで粘度を測定する。
５.テープ鋳造する：
ドクターブレード間隙＝０.０４１インチ
担体＝Ｓ１Ｐ７５、シリコーンコーティングされたマイラー
担体速度＝２０インチ／分
エア・オン・ロウ、加熱なし、４.５インチ幅ブレード
結果：
粘度は２７.７℃において５２５０ｃｐであり、そして４.５インチ幅テープ鋳造片が意義あるほどの噴出なしに製造された。一夜乾燥した後に、テープは柔軟であり且つ割れの兆候なしに担体から容易に放出された。平均片厚さは約０.０２６８インチであった。
１６から８ミルに低温圧延し、１２６０℃で１時間にわたり焼きなまし、５.３ミルに低温圧延しそして１１００℃で１時間にわたり焼きなました５.３ミル厚さの鉄アルミニドの光学顕微鏡写真が図２１ａ−ｂに示されており、図２１ａは４００倍の倍率を示しそして図２１ｂは１０００倍の倍率を示す。図２２は受け入れた状態、焼結なしの低温圧延、焼きなましなしの燒結した最終的な低温圧延および最終的な焼きなました状態での加工の関数としてのテープ鋳造材料の密度における変化を示す。
以下の表は例ＡＦＡ−１５乃至ＡＦＡ−１８に関する引っ張りおよび電気抵抗データを含む。試験は室温および７５０℃において１１５０℃において１時間にわたり焼きなました状態のシートの全てに関して行われた。データは、ＡＦＡ−１５が最良の高温強さ性質を有することを示す。
【００５７】
【表１３】
0004249899.tif 000014
【表１４】
0004249899.tif 000015
【００５８】
プラズマ噴霧
本発明に従うプラズマ噴霧では、予備合金化粉末を図２３に示された例示フローチャートに従い加工する。この態様によると、密でない金属シートがプラズマ噴霧技術により製造される。本発明に従うと、金属間合金様の粉末は既知のプラズマ噴霧沈着技術を用いてシート形状に噴霧される。噴霧された小滴は集められそして基質上で平らなシートの形状に固められ、それはその反対側で冷却剤で冷却される。噴霧は真空、不活性雰囲気あるいは空気中で行われる。噴霧シートは種々の厚さで提供でき、そして厚さはシートの最終的な所望する厚さ近くにすることができるため、最終的なシートをより少ない低温圧延および焼きなまし段階で製造できる点で、熱噴霧技術はロール成形およびテープ鋳造技術より有利である。
従来の熱噴霧方法の詳細は論文K. Murakami et al., entitled “Thermal Spraying as a Method of Producing Rapidly Solidified Materials”, pages 351-355, Thermal Spray Research and Applications, proceedings of the Third National Spray Conference, Long Beach, California, May 20-25, 1990および論文A.G. Leatham et al., entitled “The Osprey Process: Principles and Applications”, the International Journal of Powder Metallurgy, Vol. 29, No. 4, pages 321-351, 1993に見られ、それらの開示は引用することにより本発明の内容となる。熱噴霧は、プラズマ−アーク噴霧、電気アーク噴霧および火炎噴霧方法を含む方法により金属および非金属コーティングを沈着させる既知の方法である。コーティング剤は棒あるいは線ストックから、あるいは粉末材料から噴霧できる。基本的なプラズマ−アーク噴霧系では、例えばアーク気体の電力水準、圧力および流量、粉末および担体気体の流速の如き変数を調節することができる。噴霧銃位置および銃対作動距離は予め設定することができそして作動片の動きは自動化または半−自動化器具により調節することができる。電気−アーク噴霧方法では、２本の電気的に逆に荷電された線が一緒に供給されて調節されたアークを与えそして溶融金属が基質上に圧縮空気または気体流により噴霧されそして噴射される。火炎噴霧方法では、燃焼気体を熱源として使用してコーティング材料を溶融しそして噴霧された材料を棒、線または粉末形態で与えることができる。
Murakami論文は、水冷基質上または冷却されていない基質上の沈着層を低圧プラズマ噴霧することにより鉄ベース合金の急速に固化した材料を製造でき、沈着層は０.７−２.５mmの厚さを有することを開示している。Leatham論文は、特殊な鋼、超合金、アルミニウム合金および銅合金から管状および丸いビレットを製造するための噴霧成形技術を開示している。Leatham論文はまた、回転ディスク収集器の幅を超えて噴霧を走査させることにより直径が３００ｍｍまでであり且つ１メートルの高さの円筒状ディスクまたはビレットを製造でき、水平ベルトの幅を超えて噴霧を走査させることにより幅が１ｍｍまでであり且つ厚さが５ｍｍより大きいシートを半−連続的な方式で製造でき、そして噴霧を横切る回転している予備加熱マンドレル上への沈着により管状製品を製作できることに言及している。本発明によると、熱噴霧方法を使用して金属間合金組成物の片を製造し、それを次に低温圧延しそして熱処理して所望する最終厚さを有する片を製造することができる。
【００５９】
本発明に従う好ましいプラズマ噴霧技術では、基質を一定方向に動かしながらプラズマトルクを基質を超えて前後に動かすことにより基質上の気体、水または重合体噴霧予備合金化粉末を沈着させることにより、例えば４または８インチのような幅を有する片が製造される。片を例えば０.１インチまでのような所望する厚さで与えることができる。プラズマ噴霧では、粉末は粒子が基質と衝突する時に溶融するように噴霧される。その結果として滑らかな表面を有する高密度（例えば、９５％を超える密度）のフィルムが得られる。溶融粒子の酸化を最少にするために、覆いを使用してプラズマジェットを取り囲む例えばアルゴンまたは窒素の如き保護雰囲気を含有することができる。しかしながら、プラズマ噴霧方法が空気中で行われる場合には、酸化物フィルムが溶融小滴上に生成しそしてその結果として沈着フィルム中への酸化物の加入をもたらしうる。基質は好ましくはステンレス鋼グリットブラスト表面であり、それは沈着中に片を支持するのに充分な機械的結合を与えるが、さらなる加工のために片を除去することも可能にする。好ましい態様によると、鉄アルミニド片は０.０２０インチの厚さに噴霧され、その厚さを０.０１０インチに低温圧延し、熱処理し、０.００８インチに低温圧延しそして最終的な焼きなましおよび応力緩和熱処理にかけることができる。
一般的には、熱噴霧技術はテープ鋳造またはロール成形により得られるものより密なシートを与える。熱噴霧技術の中では、プラズマ噴霧技術は水、気体または重合体噴霧粉末の使用を可能にするが、気体噴霧により得られる球状粉末はロール成形方法では水噴霧粉末ほど圧縮しない。テープ鋳造と比べて、熱噴霧方法は結合剤または溶媒を熱噴霧方法で使用する必要がないためより少ない残存炭素を与える。他方で、熱噴霧方法は酸化物による汚染が疑われる。同様に、ロール成形方法は水噴霧粉末を使用する時には酸化物汚染が疑われ、すなわち、水で冷却された粉末の表面は表面酸化物を有しているかもしれないが、気体噴霧粉末は表面酸化物をほとんどまたは全く含まずに製造することができる。
【００６０】
以下の例は熱噴霧方法の種々の面を説明する。
種々の粒子寸法の粉末を用いて一連の試験を行った。粉末は、２６重量％のＡｌ、０.４２重量％のＭｏ、０.１重量％のＺｒ、０.００５重量％のＢ、０.０３重量％のＣ、残りのＦｅおよび不可避の不純物を含む合金ＰＭ−６０の気体噴霧予備合金化粉末であった。
0004249899.tif 000016
３種の寸法のＰＭ−６０気体噴霧粉末が使用された。第一部分である−２００／＋４００メッシュは３０％の概略収率を生じた。第二部分である−１４０／＋４００メッシュは５０％の概略収率を生じた。第三部分である−１００／＋４００メッシュは８０％の概略収率を生じた。
グリットブラストにより粗面化された鋼板の面をコーティングすることによりシートを製造しそして適切な厚さが沈着した後にコーティングを除去した。要求される粗面化度はコーティングパラメーターおよび所望するシートの厚さに依存することが見出された。表面が過度に粗面化された場合には、コーティングを基質から所望する厚さで除去することはできなかった。表面が充分に粗面化されなかった場合には、シートは所望する厚さが得られる前に基質から離層するであろう。表面の製造は調節が難しいパラメーターであった。
プラズマトルクをＸ−Ｙパターン中で所望する厚さが得られるまでラスターすることによりコーティングを沈着させた。種々のシリーズの推定目標効率は、シリーズＡに関しては３０％、シリーズＢに関しては２２％、シリーズＣに関しては１５％、シリーズＤに関しては２５％、そしてシリーズＥに関しては２５％であった。試験で使用した被覆プラズマ系はより細かい粒子粉末と一緒の使用のために以前に開発されてより微細な粉末粒子と共に使用されたため、これらの値は低く、そしてＸ−Ｙラスターパタ−ンは目標効率に関してはむしろ非効率的であった。目標効率は、合計噴霧量で割り算した粉末沈着量であると定義される。合計効率に関しては、使用される粉末の有効収率も考慮に入れるべきである。シート製造のためには、回転マンドレルを使用して沈着の目標効率を高めることができ、そして被覆装置を改良してより粗い粉末をより効率的に加工することができた。一般的に、コーティングは９０−９５％密度でありそして見掛け酸化物含有量は低い。
【００６１】
以下の表はプラズマ噴霧片材料の寸法および密度を示す。
【表１５】
0004249899.tif 000017
【００６２】
Ａシリーズシートのミクロ構造は、他のシートより細かい構造を示す。これは出発粉末のより細かい粒子寸法、すなわち、−２００／＋４００メッシュ、に起因しうる。最も厚いシートであるシートＡ−８は多分圧延度のために最も薄い構造を有する。ＢおよびＣシリーズのシートはかなりの量の未溶融または部分的に溶融した粒子を含有し、そして一般的にはＡシリーズシートより低い見掛け酸化物含有量を有する。これは比較的大きい粒子寸法粉末に起因しうる。被覆装置なしで噴霧されたシートＥは最も多量の見掛け酸化物を有する。シートＥでは、酸化物は他のシートでは見られない集塊になった球の形態で存在する。シート７、８および１０はシートＢおよびＣと同様に思える。シート１４は粗い表面仕上げを有しそして他のシートほど密ではない。シート１４は明らかに圧延されていないかまたは圧延中に表面を「きれいにする」には不充分な厚さに圧延されていた。
図２４は鉄アルミニドの噴霧された状態のシートの２００倍の光学顕微鏡写真を示す。１１００℃で１時間にわたり焼きなまし、１８.９から１２ミルに低温圧延し、１２６０℃で１時間にわたり焼きなまし、１２から８ミルに低温圧延しそして１１００℃で１時間にわたり焼きなました８ミル厚さの鉄アルミニド（ＰＭ６０）プラズマ加工シートの光学顕微鏡写真が図２５ａ−ｂに示され、図２５ａは４００倍の倍率を示しそして図２５ｂは１０００倍の倍率を示す。
【００６３】
以下の表は、プラズマ噴霧片の例えば厚さ、仕上げおよび片寸法の如きデータを与える。片を噴霧状態の厚さを基にして４群に分ける。表に挙げられている厚さ測定は仕上げ状態の厚さである。
【００６４】
【表１６】
0004249899.tif 000018
【００６５】
【表１７】
0004249899.tif 000019
凡例  ＢＭ＝ベルマイクロメーター、.２５０直径
ＦＭ−フラットマイクロメーター
密度＝重量／（ＢＭ厚さ「長さ」幅、インチ）
仕上げ１＝「無次元」技術
仕上げ２＝「二次元」技術
【００６６】
以下の表はプラズマ噴霧して低温圧延しそして焼きなましたＰＭ−６０の０.００８インチ箔の性質を示す。
【表１８】
0004249899.tif 000020
Ａ：−２００／＋４００メッシュ    検体中−０.５
Ｂ：−１４０／＋４００メッシュ    歪み速度：０.２“／分
Ｃ：−１００／＋４００メッシュ    最終的焼きなまし：
１１００℃／１時間真空
Ｅ：−１００／＋４００メッシュ    被覆なし
【００６７】
重合体噴霧重合体
液体噴霧技術により底部ねじたて穴をその基部にそして栓としてアルミナ芯棒を有するシリカ／アルミナ坩堝を用いて、予備合金化重合体噴霧粉末を製造することができる。溶融物により湿した溶融容器の表面に窒化硼素塗料をコーティングして溶融物の汚染を回避することができる。坩堝の周囲を絶縁しそしてグラファイトスペーサー上に噴霧区域および容器中に導入される溶融物案内管の頂部に配置することができる。グラファイトスペーサーは、熱エネルギーを与えて原料を溶融するよりむしろ坩堝の基部における熱損失を防止することができる。グラファイト頂部を坩堝上で使用して熱損失を減じそして酸素捕獲器として作用させることができる。
水素被覆気体を坩堝中で使用することができそしてアルゴンを坩堝の下にある溶融物案内管の中で遮断気体として使用することができる。例として、約８２０グラムの合計重量の４本の予備合金化棒が合計坩堝荷重として使用された。電力設定は最初は７０％（５０ｋＷ電力供給）に設定しそして８０％に上昇させて、約２０分内に１５５０℃の指定温度に達した。加熱速度はこの合金の固相線および液相線に相当する１３１０℃と１４００℃の間で減少した。１５５０℃において、芯棒を上昇させて材料を坩堝から流動した。本質的にドロスであった約３０グラムを除いて、坩堝は完全に空になった。
４回の水噴霧実験を行って、１）噴霧ノズル数、２）ノズル角度、および３）水対金属質量流量比の影響を試験した。１）シリカ／アルミナ坩堝、２）グラファイトサスセプター基部、３）水素被覆気体、４）予備合金化塊原料、および５）アルミナ芯棒／ＴＣ殻を用いて満足のいく溶融が得られた。最適条件は最高−１００メッシュ粉末収率を基にしたものであった。４つのノズルを用いて６５°で２０：１の水対金属質量流量比において最良の収率が得られたことが見出された。水をベースとした重合体冷却剤および鉱油をベースとした冷却剤を用いて非常に同様な粉末収率および分布が得られた。しかしながら、鉱油をベースとした重合体冷却剤は粉末中で最低の酸素含有量を生じ、鉱油冷却剤の粘度増加が同一圧力に関してより低い流速を生じた。試験用に約５４００グラムの−１００粉末が製造された。冷却剤を粉末から傾斜させそして粉末をケロシンで４回洗浄し、その後にアセトンで４回洗浄した。粉末を低真空下で約５０℃において乾燥した。乾燥粉末をふるい分けて＋／−１００メッシュにした。
サンプルを微量分析用に水中に分散させるためには、ある種の乳化剤（石鹸）が必要であった。このことは、多数回の溶媒洗浄にもかかわらずある種の油が依然として粉末上に残っているかもしれないことを示す。
【００６８】
実験情報は以下にまとめられている。
実験中の合金の重量、グラム  ８６５６グラム（空気溶融バッチからの全て）
ノズル数                    ４（２×０.０２６“、２×０.０３１“）
衝突角度                    ６５°
冷却剤流速、ｇｐｍ          ３.５ｇｐｍ
冷却剤圧力、ｐｓｉ          ２３００
噴霧時間、秒                −６３０秒（累積）
冷却剤対金属質量比          −１５：１
％−１００メッシュ          （製造された粉末の）−８４％
平均粒子寸法、ミクロン      ７４
Ｄ９０                      １３９
Ｄ５０                      ６７
Ｄ１０                      ２５
Ｆｅ−２６重量％Ａｌ粉末のサンプルを合成冷却剤（ＰＡＧ、ポリアルキレングリコール）を用いて製造した。
溶融は良好に進行し、少量だけの酸化物「スカル」が坩堝中に残った。約８０３グラムの粉末が回収された。これを水中で２回、アセトン中で２回洗浄し、真空炉の中で低温（５０℃未満）で乾燥しそして＋６および＋／−１００メッシュにふるい分けした。−１００メッシュ部分は集められた全粉末の７６％であり、そしてこのサンプルを微量分析にかけた。粉末特性は前の実験と同様であった。溶融金属を収集タンクの中を２、３秒間にわたり自由に走行させその後に高圧冷却器に戻すことから＋６メッシュ粉末が生じた。これらの粗い粒子を使用して噴霧前の溶融物の組成を示すことができる。
【００６９】
実験情報は以下にまとめられている。
実験中の合金の重量、グラム    ８７１.２グラム（２本の棒、数個の頂部）
ノズル数                      ４（２×０.０２６“、２×０.０３１“）
衝突角度                      ６５°
冷却剤流速、ｇｐｍ            ３.２ｇｐｍ
冷却剤圧力、ｐｓｉ            ２６００
噴霧時間、秒                  −６０秒
冷却剤対金属質量比            −１５：１
％−１００メッシュ            （製造された粉末の）−８２％
平均粒子寸法、ミクロン        ７５
Ｄ９０                        １４５
Ｄ５０                        ６６
Ｄ１０                        １９
Ｆｅ−２６重量％Ａｌ粉末のサンプルを油冷却剤を用いて製造した。噴霧温度は約１６００℃であった。材料を水素下で溶融しそして噴霧容器はアルゴンでパージさえた。少量（３０グラム未満）のドロスが坩堝中に残った。
１００グラムサンプルをアセトンで洗浄し、乾燥し、＋／−１００メッシュにふるい分けし、そして−１００メッシュ部分を微量分析にかけた。
【００７０】
実験情報は以下にまとめられている。
実験中の合金の重量、グラム    ８２５.５グラム（２本の棒、数個の頂部）
ノズル数                      ４（２×０.０２６“、２×０.０３１“）
衝突角度                      ６５°
冷却剤流速、ｇｐｍ            ４.１ｇｐｍ
冷却剤圧力、ｐｓｉ            ２５００
噴霧時間、秒                  −７０秒
冷却剤対金属質量比            −２０：１
％−１００メッシュ            −８０％
平均粒子寸法、ミクロン        ７８
Ｄ９０                        １３４
Ｄ５０                        ７６
Ｄ１０                        ２３
【００７１】
ＦｅＡｌ粉末の性質
ＦｅＡｌ粉末の種々の性質を以下の通りにして鋳造サンプルと比較した。評価したサンプルは、低温圧延しそして１２６０℃で完全に焼きなましたＦｅ３Ａｌの鋳造サンプルおよび０.０２２インチ厚さのシートを結合剤燃焼にかけ、低温圧延しそして０.００８インチまで焼きなましそして完全に焼きなました粉末冶金技術により製造されたＦｅＡｌサンプルであった。図２７は抵抗対アルミニウム含有量、重量％、のグラフであり、そこでは黒い四角がＦｅ３Ａｌサンプルに相当し、白い三角が粉末冶金技術により製造されたＦｅＡｌサンプルに相当し、そして黒い三角がＦｅＡｌの鋳造サンプルに相当する。グラフに示されているように、アルミニウム含有量が約２０重量％まで増加するにつれて抵抗が増加し、その後は抵抗が減少する。図２７中の黒い四角により示されているように、Ｆｅ３Ａｌに関するデータはアルミニウム含有量の増加が抵抗の増加に対応することを示唆している。驚くべきことに、約２０重量％を超えるＡｌを含有する合金は抵抗減少を示した。
図２８は図２７のグラフの一部を示す。図２８に示されているように、約２２−２４重量％を超えるアルミニウム含有量を有するＦｅＡｌ粉末の２７枚のシートからのデータは抵抗における分散を示した。抵抗は焼きなまし処理により変化したことが見出された。グラフ中で黒い三角により示されている鋳造サンプルは２００μｍ程度の大きな粒子寸法を有するが、白い三角により示された２７枚のシートは２２−３０μｍ程度の粒子寸法を有し、サンプルの一部は水噴霧粉末の場合には０.５重量％程度の酸素含有量を有していた。それ故、比較的大きい粒子寸法の鋳造サンプルと比べて、粉末から製造されたサンプルは比較的高い抵抗値を示した。
【００７２】
図２９−３４はＰＭ−６０粉末から製造されたサンプルの性質を示す。図２９は延性対試験温度のグラフである。延性は曲げ試験で測定され、そして示されているように延性は室温で約１４％であった。しかしながら、引っ張り試験では、サンプルは室温で２−３％程度の伸びを示すことが予測されるであろう。延性試験では３００℃より上の温度においては破損は容易に起きなかった。このことは、部品を例えば４００℃およびそれ以上の如き高温において製造できることを示す。図３０は種々の温度における３−点曲げ試験における荷重対撓みのグラフである。荷重はサンプルに適用される応力に相当しそして撓みはサンプルにより示される歪みに相当する。示されているように、室温、１００℃、２００℃および３００℃の試験温度ではサンプルは破壊したが、４００℃、５００℃、６００℃および７００℃の温度ではサンプルは曲げ試験中に破壊しなかった。
図３１−３２は０.００３／秒における低速歪みの結果を示し、そして図３３−３４は０.３／秒における高速歪みの結果を示す。特に、図３１は疲れ歪み対炭素含有量、重量％、のグラフを示す。図３１に示されているように、疲れ歪みは０.０５重量％より低い炭素含有量に関しては２５％を超えそして約０.１重量％のＣおよびそれ以上を含有する合金に関しては５％を超える。図３２は疲れ歪み（ＭＰａ）対炭素含有量（重量％）のグラフである。図３２に示されているように、試験したサンプルの全てに関して疲れ歪みは６００ＭＰａを超えた。図３３では、疲れ歪みは０.０５％より少ないＣを有するサンプルに関しては３０％を超えそして０.１重量％のＣおよびそれ以上を有する合金に関しては１０％を超える。図３４示されているように、試験したサンプルの全てに関して疲れ歪みは６００ＭＰａを超えた。高速歪み試験は、粉末冶金技術により製造されたＦｅＡｌのシートは高速で型鋳造を受けることができそしてかなり良好な強さを示すであろうことを示している。過度に変形するはずの部品に関しては、グラフは炭素含有量を０.０５％より下に維持することが有利であろうことを示している。
【００７３】
重量％で、２４％のＡｌ、０.４２％のＭｏ、０.１％のＺｒ、４０−６０ｐｐｍのＢおよび残りのＦｅを有するＦｅＡｌ金属間合金の低温成形箔の短期強さおよび延性に対する炭素含有量の影響を試験するために、炭素含有量が１０００−２０７０ｐｐｍの範囲にある６個の溶融物からの検体を試験した。引っ張り強さおよび延性はほとんどの組成範囲に関して意義ある変化を示さなかった。クリープ強さは１０００ｐｐｍのＣを含有する箔に関して最良であった。炭素を増加させると強さで最小値が観察され、そして２０７０ｐｐｍのＣを有する箔が良好な強さを有することが見出された。クリープ強さにおける変化は試験したサンプルに関して非常に小さいと判断された。
箔検体は焼きなました０.２ｍｍ箔からレーザー加工され、そして２５ｍｍの長さ×３.１７ｍｍの幅および０.２ｍｍの厚さを有していた。グリップとの連結用にピンホールを肩部に作成した。クリープおよび弛緩試験のために、パッドを肩部に点溶接してピンホールの変形を減じた。引っ張り試験を４４ＫＮインストロン試験機械で行った。ほとんどの引っ張り試験用には、サテック平均伸び計をグリップのピンホール上にあるセットスクリューに連結した。最初の５％の歪みが荷重対伸びチャートに記録された。クロスヘッド速度は約０.００４ｍｍ／分（０.１−インチ／分）であった。箔検体に対するクリープ試験を死荷重枠内で行った。引っ張り棒内でピンホールに連結された平均伸び計により伸びを検知した。測定に含まれたピンホール変形は測定された歪みの１０％未満であると推定された。伸びは線状可変的変位転換器により感知され、そして連続的チャート読み取り器から読み取り値が採用された。弛緩試験はインストロン機械で０.００４ｍｍ／秒の勾配率対調節された弛緩歪みを用いて行われた。降伏応力に達した時にインストロンクロスヘッド運動を停止し、そして引っ張り棒系における全延びを検体に関するクリープ歪みに転換した。弛緩試験中および最初の実験後に荷重対時間を連続してモニターし、試験を繰り返して硬化および回復影響を試験した。
引っ張り試験を２３，６００および７５０℃で行い、２３℃では２回の試験を行った。引っ張り試験の結果は表１４にまとめられてありそして図３５−３７にプロットされている。図３５で比較した降伏強さは、７５０℃における降伏強さがかなり低かった最高炭素水準（２０７０ｐｐｍのＣ）以外は、炭素の増加に伴うはっきりした傾向を示さなかった。図３６で比較された極限引っ張り強さは２０７０ｐｐｍのＣを有する材料に関して最高であった。図３７で比較された伸びは炭素含有量の増加に伴うはっきりした傾向を示さなかった。
【００７４】
【表１９】
0004249899.tif 000021
【００７５】
クリープ試験は６５０および７５０℃で行われそして結果は表１５にまとめられている。６５０℃および２００ＭＰａに関する曲線が図３８で比較されている。全ての検体は意義ある一次、二次および三次クリープ段階で古典的なクリープ性能を示した。クリープ強さは１０００ｐｐｍ炭素に関して最大でありそして１２００ｐｐｍ炭素において最小値を通った。クリープ延性は寿命増加に伴い減少する傾向があった。７５０℃および１００ＭＰａに関するクリープ曲線は図３９に示されている。ここでは、一次クリープはより少なくそしてほとんどの曲線は三次クリープ成分により占められた。１０７０ｐｐｍの炭素を有する検体は例外でありそして二次クリープの長い期間を通った。全体としては、炭素含有量増加に伴う傾向は６５０℃で見られたものと同様であった。１０００ｐｐｍの炭素を有する箔が最強でありそして１２００ｐｐｍの炭素を有する箔が最弱であった。７５０℃および７０ＭＰａに相当する長期クリープ曲線が図４０に示されている。ここでも、三次クリープが曲線を占めた。１０００ｐｐｍの炭素を有する箔が最強でありそして１２００ｐｐｍの炭素を有する箔が最弱であった。７５０℃では、延性は寿命増加に伴い減少しないようであった。破壊および最小クリープ速度対炭素含有量は図４１−４２に棒グラフとして示されている。ここでは、１０００ｐｐｍの炭素を含有する箔はそれより多い炭素を有する箔より終始一貫して良好であることがわかる。
【００７６】
【表２０】
0004249899.tif 000022
【００７７】
弛緩試験は６００、７００、および７５０℃において行われた。弛緩は急速であるため、保持時間は短かった。６００℃における結果が図４３に示されている。同じ出発応力に関しては、短時間弛緩は３回の実験全てに関して同じであった。弛緩応力におけるいくつかの差が０.１および１時間の時間に関する実験の間で観察された。これらの差は意義あるものとは判定されなかった。１回の実験から次までの弛緩の再現性は安定なミクロ構造を示す。７００℃および７５０℃に関する弛緩データが図４４−４５に示されている。ここでも、両方の温度において１回の実験から次までに弛緩強さにおける意義ある差はなかった。
クリープ−破壊試験を焼きなましたＦｅＡｌ箔の１個の溶融物に関して行った。図４６で、この溶融物に関する６５０および７５０℃における応力破壊データが炭素影響に関する試験からのデータと比較されている。図でわかるように、変化する炭素含有量を有する６個の溶融物に関する破壊寿命は応力−破壊曲線の周りに分散している。曲線の周りの強さにおける変化は約＋１０％であるが、寿命における変化は約1/2 logサイクルである。そのような変化は溶融物毎の差に関しては小さい。
引っ張り、クリープ、弛緩および疲れ試験を、焼きなましたものでなく押し出した状態のＦｅＡｌ棒の１個の溶融物に関して行った。図４７で、棒製品の引っ張りデータがＦｅＡｌ箔に関するデータと比較されている。棒は箔より高い降伏および極限強さを有していた。棒製品の短時間クリープおよび応力破壊性質は６５０、７００および７５０℃で得られた。棒に関する最小クリープ速度は箔より高くそして破壊寿命は短かった。比較は図４８−４９に示されている。
押し出した棒から製造したＦｅＡｌの３０ミルの平らな検体（タイプ１）および圧延成形技術により製造した８ミルの箔（タイプ２）に関する疲れデータが以下の表に示されており、そこでは検体を空気中でそして０.１の応力比で試験した。疲れ試験の結果は図５０−５２に示されており、そこではタイプ１およびタイプ２検体は同じ基本的組成であったが、重量％で、２４％のＡｌ、０.４２％のＭｏ、０.１％のＺｒ、４０−６０ｐｐｍのＢ、０.１％のＣおよび残りのＦｅを有する粉末の異なるバッチから製造された。図５０は空気中で７５０℃において試験したタイプ１の検体に関するサイクル対疲れを示し、図５１は空気中で７５０℃において試験したタイプ２の検体に関するサイクル対疲れを示し、そして図５２は空気中で４００、５００、６００、７００および７５０℃において試験したタイプ２の検体に関するサイクル対疲れを示す。
【００７８】
【表２１】
0004249899.tif 000023
【００７９】
【表２２】
0004249899.tif 000024
【００８０】
以上で本発明の原則、好ましい態様および操作方式を記載してきた。しかしながら、本発明は論じられた特定の態様に限定されるべきではない。それ故、上記の態様は限定よりむしろ説明とみなすべきであり、そして特許請求の範囲により定義されている本発明の範囲から逸脱しない限り当業者によりこれらの態様を改変してよいことを認識すべきである。
【図面の簡単な説明】
【図１Ａ】  図１ａはアルミニウムを含有する鉄ベース合金の室温性質に対するＡｌ含有量における変化の影響を示す。
【図１Ｂ】  図１ｂはアルミニウムを含有する鉄ベース合金の室温性質に対するＡｌ含有量における変化の影響を示す。
【図１Ｃ】  図１ｃはアルミニウムを含有する鉄ベース合金の室温性質に対するＡｌ含有量における変化の影響を示す。
【図１Ｄ】  図１ｄはアルミニウムを含有する鉄ベース合金の室温性質に対するＡｌ含有量における変化の影響を示す。
【図２】  図２はアルミニウムを含有する鉄ベース合金の室温および高温性質に対するＡｌ含有量における変化の影響を示す。
【図３Ａ】  図３ａはアルミニウムを含有する鉄ベース合金の高温応力対伸びに対するＡｌ含有量における変化の影響を示す。
【図３Ｂ】  図３ｂはアルミニウムを含有する鉄ベース合金の高温応力対伸びに対するＡｌ含有量における変化の影響を示す。
【図４Ａ】  図４ａはアルミニウムを含有する鉄ベース合金の応力対破壊（クリープ）性質に対するＡｌ含有量における変化の影響を示す。
【図４Ｂ】  図４ｂはアルミニウムを含有する鉄ベース合金の応力対破壊（クリープ）性質に対するＡｌ含有量における変化の影響を示す。
【図５】  図５ａ−ｂはＡｌおよびＳｉを含有する鉄ベース合金の室温引っ張り性質に対するＳｉ含有量における変化の影響を示す。
【図６】  図６ａ−ｂはＡｌおよびＴｉを含有する鉄ベース合金の室温性質に対するＴｉ含有量における変化の影響を示す。
【図７】  図７はＴｉを含有する鉄ベース合金のクリープ破壊性質に対するＴｉ含有量における変化の影響を示す。
【図８Ａ】  図８ａは合金番号２３、３５、４６および４８の全伸びを示す。
【図８Ｂ】  図８ｂは合金番号２３、３５、４６および４８の極限引っ張り強さを示す。
【図８Ｃ】  図８ｃは合金番号２３、３５、４６および４８の降伏強さを示す。
【図９Ａ】  図９ａは市販の合金ハイネス２１４並びに合金４６および４８の降伏強さを示す。
【図９Ｂ】  図９ｂは市販の合金ハイネス２１４並びに合金４６および４８の極限引っ張り強さを示す。
【図９Ｃ】  図９ｃは市販の合金ハイネス２１４並びに合金４６および４８の全伸びを示す。
【図１０Ａ】  図１０ａは、合金５７、５８、６０および６１に関する、３×１０−４／ｓの引っ張り歪み速度における極限引っ張り強さを示す。
【図１０Ｂ】  図１０ｂは、合金５７、５８、６０および６１に関する、３×１０−２／ｓの引っ張り歪み速度における極限引っ張り強さを示す。
【図１０Ｃ】  図１０ｃは、合金５７、５８、６０および６１に関する、３×１０−４／ｓの歪み速度における破壊までの塑性伸びを示す。
【図１０Ｄ】  図１０ｄは、合金５７、５８、６０および６１に関する、３×１０−２／ｓの歪み速度における破壊までの塑性伸びを示す。
【図１１】  図１１ａ−ｂは合金４６，４８および５６に関する８５０℃におけるそれぞれ降伏強さおよび極限引っ張り強さを焼きなまし温度の関数として示す。
【図１２Ａ】  図１２ａは合金３５、４６、４８および５６に関するクリープデータを示し、１０５０℃において２時間にわたり真空中で焼きなました後の合金３５に関するクリープデータを示す。
【図１２Ｂ】  図１２ｂは合金３５、４６、４８および５６に関するクリープデータを示し、７００℃において１時間にわたりそして空冷しながら焼きなました後の合金４６に関するクリープデータを示す。
【図１２Ｃ】  図１２ｃは合金３５、４６、４８および５６に関するクリープデータを示し、１１００℃において１時間にわたり真空中で焼きなました後のそして試験が８００℃において１ｋｓｉにおいて行われた合金４８に関するクリープデータを示す。
【図１２Ｄ】  図１２ｄは合金３５、４６、４８および５６に関するクリープデータを示し、３ｋｓｉおよび８００℃において試験した図１２ｃのサンプルを示す。
【図１２Ｅ】  図１２ｅは合金３５、４６、４８および５６に関するクリープデータを示し、１１００℃において１時間にわたり真空中で焼きなました後のそして試験が８００℃において３ｋｓｉにおいて行われた合金５６に関するクリープデータを示す。
【図１３Ａ】  図１３ａは合金４８、４９、５１、５２、５３、５４および５６に関する硬度（ロックウェルＣ）のグラフを示し、合金４８に関する硬度対７５０−１３００℃の温度における１時間にわたる焼きなましを示す。
【図１３Ｂ】  図１３ｂは合金４８、４９、５１、５２、５３、５４および５６に関する硬度（ロックウェルＣ）のグラフを示し、合金４９、５１および５６に関する硬度対４００℃における０−１４０時間にわたる焼きなましを示す。
【図１３Ｃ】  図１３ｃは合金４８、４９、５１、５２、５３、５４および５６に関する硬度（ロックウェルＣ）のグラフを示し、合金５２、５３および５４に関する硬度対４００℃における０−８０時間にわたる焼きなましを示す。
【図１４Ａ】  図１４ａは合金４８、５１および５６に関するクリープ歪みデータ対時間のグラフを示し、合金４８および５６に関する８００℃におけるクリープ歪みの比較を示す。
【図１４Ｂ】  図１４ｂは合金４８、５１および５６に関するクリープ歪みデータ対時間のグラフを示し、合金４８に関する８００℃におけるクリープ歪みを示す。
【図１４Ｃ】  図１４ｃは合金４８、５１および５６に関するクリープ歪みデータ対時間のグラフを示し、合金４８に関する１１００℃における１時間にわたる焼きなまし後の８００℃、８２５℃および８５０℃におけるクリープ歪みを示す。
【図１４Ｄ】  図１４ｄは合金４８、５１および５６に関するクリープ歪みデータ対時間のグラフを示し、合金４８に関する７５０℃における１時間にわたる焼きなまし後の８００℃、８２５℃および８５０℃におけるクリープ歪みを示す。
【図１４Ｅ】  図１４ｅは合金４８、５１および５６に関するクリープ歪みデータ対時間のグラフを示し、合金５１に関する４００℃における１３９時間にわたる焼きなまし後の８５０℃におけるクリープ歪みを示す。
【図１５】  図１５ａ−ｂは合金６２に関するクリープ歪み対時間のグラフを示し、図１５ａはシートの形態の合金６２に関する８５０℃および８７５℃におけるクリープ歪みの比較を示しそして図１５ｂは棒の形態の合金６２に関する８００℃、８５０℃および８７５℃におけるクリープ歪みを示す。
【図１６】  図１６ａ−ｂは合金４６および４３に関する電気抵抗対温度のグラフを示し、図１６ａは合金４６および４３の電気抵抗を示しそして図１６ｂは合金４３の電気抵抗に対する加熱サイクルの影響を示す。
【図１７】  図１７は本発明に従うロール成形段階を加えた加工段階のフローチャートを示す。
【図１８】  図１８ａ−ｂは本発明に従うロール成形した、低温圧延したおよび焼きなましたシートの光学顕微鏡写真を示す。
【図１９Ａ】  図１９ａは種々の技術により加工した鉄アルミニド合金に関する引っ張り性質対炭素含有量を示す。
【図１９Ｂ】  図１９ｂは種々の技術により加工した鉄アルミニド合金に関する引っ張り性質対炭素含有量を示す。
【図１９Ｃ】  図１９ｃは種々の技術により加工した鉄アルミニド合金に関する引っ張り性質対炭素含有量を示す。
【図１９Ｄ】  図１９ｄは種々の技術により加工した鉄アルミニド合金に関する引っ張り性質対炭素含有量を示す。
【図２０】  図２０は本発明に従うテープ鋳造段階を加えた加工段階のフローチャートを示す。
【図２１】  図２１ａ−ｂは本発明に従うテープ鋳造した、低温圧延したおよび焼きなましたシートの光学顕微鏡写真を示す。
【図２２】  図２２は本発明に従う種々の加工段階の関数としてのテープ鋳造した鉄アルミニドシートの密度における変化を示す。
【図２３】  図２３は本発明に従うプラズマ噴霧段階を加えた加工段階のフローチャートを示す。
【図２４】  図２４は本発明に従う鉄アルミニドのプラズマ噴霧シートの光学顕微鏡写真を示す。
【図２５】  図２５ａ−ｂは本発明に従うプラズマ噴霧した、低温圧延したおよび焼きなましたシートの光学顕微鏡写真を示す。
【図２６】  図２６は重合体噴霧粉末の光学顕微鏡写真を示す。
【図２７】  図２７は抵抗におけるピークが約２０重量％のＡｌで起きるＦｅ−Ａｌ合金における電気抵抗対アルミニウム含有量のグラフである。
【図２８】  図２８は図２７のグラフの一部をより詳細に示す。
【図２９】  図２９は粉末冶金技術により製造したＦｅ−２３.５重量％Ａｌ合金に関する延性対温度のグラフである。
【図３０】  図３０はＦｅ−２３.５重量％Ａｌ合金に関して種々の温度での３−点曲げ試験における荷重対撓みのグラフである。
【図３１】  図３１は低歪み速度引っ張り試験におけるＦｅＡｌの破損歪み対炭素含有量（重量％）のグラフである。
【図３２】  図３２は低歪み速度引っ張り試験におけるＦｅＡｌの破損歪み対炭素含有量（重量％）のグラフである。
【図３３】  図３３は高歪み速度引っ張り試験におけるＦｅＡｌの破損歪み対炭素含有量（重量％）のグラフである。
【図３４】  図３４は高歪み速度引っ張り試験におけるＦｅＡｌの破損歪み対炭素含有量（重量％）のグラフである。
【図３５】  図３５は室温、６００および７００℃におけるＦｅＡｌ箔検体に関する降伏強さ対炭素を示すグラフである。
【図３６】  図３６は室温、６００および７００℃におけるＦｅＡｌ箔検体に関する引っ張り強さ対炭素を示すグラフである。
【図３７】  図３７は室温、６００および７００℃におけるＦｅＡｌ箔検体に関する伸び対炭素を示すグラフである。
【図３８】  図３８はＦｅＡｌ箔検体に関する６５０℃および２００ＭＰａに関するクリープ曲線のグラフを示す。
【図３９】  図３９はＦｅＡｌ箔検体に関する７５０℃および１００ＭＰａに関するクリープ曲線のグラフを示す。
【図４０】  図４０はＦｅＡｌ箔検体に関する７５０℃および７０ＭＰａに関するクリープ曲線のグラフを示す。
【図４１】  図４１はＦｅＡｌ箔に関する６５０℃および７５０℃における破壊寿命対炭素含有量のグラフである。
【図４２】  図４２はＦｅＡｌ箔に関する６５０℃および７５０℃における最小クリープ速度対炭素含有量のグラフである。
【図４３】  図４３はＦｅＡｌ箔に関する６００℃における弛緩試験のグラフである。
【図４４】  図４４はＦｅＡｌ箔に関する７００℃における弛緩試験のグラフである。
【図４５】  図４５はＦｅＡｌ箔に関する７５０℃における弛緩試験のグラフである。
【図４６】  図４６はＦｅＡｌ箔に関する６５０℃および７５０℃における応力対破壊寿命のグラフである。
【図４７】  図４７ａ−ｂは焼きなましたＦｅＡｌ箔と比べた押し出したＦｅＡｌ棒の降伏強さおよび引っ張り強さのグラフである。
【図４８】  図４８は焼きなましたＦｅＡｌ箔と比べた押し出したＦｅＡｌ棒の破壊寿命のグラフである。
【図４９】  図４９は焼きなましたＦｅＡｌ箔と比べた押し出したＦｅＡｌ棒の最小クリープ速度のグラフである。
【図５０】  図５０は空気中で７５０℃において試験したタイプ１ＦｅＡｌ箔検体の疲れデータのデータである。
【図５１】  図５１は空気中で７５０℃において試験したタイプ２ＦｅＡｌ箔検体の疲れデータのグラフである。
【図５２】  図５２は空気中で４００、５００、６００、７００および７５０℃において試験したタイプ２ＦｅＡｌ箔検体の疲れデータのグラフである。
【図１Ａ】
0004249899.tif 000025
【図１Ｂ】
0004249899.tif 000026
【図１Ｃ】
0004249899.tif 000027
【図１Ｄ】
0004249899.tif 000028
【図２】
0004249899.tif 000029
【図３Ａ】
0004249899.tif 000030
【図３Ｂ】
0004249899.tif 000031
【図４Ａ】
0004249899.tif 000032
【図４Ｂ】
0004249899.tif 000033
【図５】
0004249899.tif 000034
【図６】
0004249899.tif 000035
【図７】
0004249899.tif 000036
【図８Ａ】
0004249899.tif 000037
【図８Ｂ】
0004249899.tif 000038
【図８Ｃ】
0004249899.tif 000039
【図９Ａ】
0004249899.tif 000040
【図９Ｂ】
0004249899.tif 000041
【図９Ｃ】
0004249899.tif 000042
【図１０Ａ】
0004249899.tif 000043
【図１０Ｂ】
0004249899.tif 000044
【図１０Ｃ】
0004249899.tif 000045
【図１０Ｄ】
0004249899.tif 000046
【図１１】
0004249899.tif 000047
【図１２Ａ】
0004249899.tif 000048
【図１２Ｂ】
0004249899.tif 000049
【図１２Ｃ】
0004249899.tif 000050
【図１２Ｄ】
0004249899.tif 000051
【図１２Ｅ】
0004249899.tif 000052
【図１３Ａ】
0004249899.tif 000053
【図１３Ｂ】
0004249899.tif 000054
【図１３Ｃ】
0004249899.tif 000055
【図１４Ａ】
0004249899.tif 000056
【図１４Ｂ】
0004249899.tif 000057
【図１４Ｃ】
0004249899.tif 000058
【図１４Ｄ】
0004249899.tif 000059
【図１４Ｅ】
0004249899.tif 000060
【図１５】
0004249899.tif 000061
【図１６】
0004249899.tif 000062
【図１７】
0004249899.tif 000063
【図１８】
0004249899.tif 000064
【図１９Ａ】
0004249899.tif 000065
【図１９Ｂ】
0004249899.tif 000066
【図１９Ｃ】
0004249899.tif 000067
【図１９Ｄ】
0004249899.tif 000068
【図２０】
0004249899.tif 000069
【図２１】
0004249899.tif 000070
【図２２】
0004249899.tif 000071
【図２３】
0004249899.tif 000072
【図２４】
0004249899.tif 000073
【図２５】
0004249899.tif 000074
【図２６】
0004249899.tif 000075
【図２７】
0004249899.tif 000076
【図２８】
0004249899.tif 000077
【図２９】
0004249899.tif 000078
【図３０】
0004249899.tif 000079
【図３１】
0004249899.tif 000080
【図３２】
0004249899.tif 000081
【図３３】
0004249899.tif 000082
【図３４】
0004249899.tif 000083
【図３５】
0004249899.tif 000084
【図３６】
0004249899.tif 000085
【図３７】
0004249899.tif 000086
【図３８】
0004249899.tif 000087
【図３９】
0004249899.tif 000088
【図４０】
0004249899.tif 000089
【図４１】
0004249899.tif 000090
【図４２】
0004249899.tif 000091
【図４３】
0004249899.tif 000092
【図４４】
0004249899.tif 000093
【図４５】
0004249899.tif 000094
【図４６】
0004249899.tif 000095
【図４７】
0004249899.tif 000096
【図４８】
0004249899.tif 000097
【図４９】
0004249899.tif 000098
【図５０】
0004249899.tif 000099
【図５１】
0004249899.tif 000100
【図５２】
0004249899.tif 000101